FR 2910010 A1 20080620 FR 0756182 A 20070629 PROCÉDÉ DE PRÉPARATION D'UN FILM ORGANIQUE À LA SURFACE D'UN SUPPORT SOLIDE DANS DES CONDITIONS NON-ÉLECTROCHIMIQUES,SUPPORT SOLIDE AINSI OBTENU ET KIT DE PRÉPARATION DESCRIPTION DOMAINE TECHNIQUE La présente invention concerne le domaine des revêtements organiques de surface, lesdits 10 revêtements étant sous la forme de films organiques. Elle est plus particulièrement relative à l'utilisation de solutions convenablement sélectionnées afin de permettre la formation simple et reproductible de films organiques par enduction sur des surfaces conductrices 15 ou non de l'électricité sans passer par les techniques conventionnelles de fonctionnalisation de surface. La présente invention concerne également un procédé de préparation de tels revêtements organiques. 20 ÉTAT DE LA TECHNIQUE ANTÉRIEURE A l'heure actuelle, il existe plusieurs techniques permettant la réalisation de films organiques minces sur des substrats, chacune reposant sur une famille ou une classe de molécules adaptée. 25 Le procédé de formation d'un revêtement par centrifugation connu sous l'appellation anglaise de spin coating ne requiert pas d'affinité particulière entre les molécules déposées et le substrat d'intérêt, ce qui est également le cas des 30 techniques apparentées de formation de revêtements par 2910010 2 immersion ( dip coating ) ou de dépôt par vaporisation ( spray coating ). En effet, la cohésion du film déposé repose essentiellement sur les interactions entre les constituants du film qui peut, 5 par exemple, être réticulé après dépôt pour en améliorer la stabilité. Ces techniques sont très versatiles, applicables à tout type de surface à couvrir, et très reproductibles. Cependant, elles ne permettent aucun greffage effectif entre le film et le substrat (il s'agit d'une simple physisorption), et les épaisseurs produites sont mal contrôlables notamment pour les dépôts les plus fins (inférieurs à 20 nanomètres). De plus, les techniques de spin coating ne permettent des dépôts uniformes que lorsque la surface à recouvrir est essentiellement plane (demande de brevet FR 2 843 757). La qualité des films obtenus par les techniques de spray coating est liée au mouillage des surfaces par le liquide pulvérisé, puisque le dépôt ne devient essentiellement filmogène que lorsque les gouttes coalescent. Ainsi, pour un polymère donné, il n'existe généralement qu'un ou deux solvants organiques capables de donner des résultats satisfaisants en termes de contrôle de l'épaisseur et de l'homogénéité du dépôt. D'autres techniques de formation d'un revêtement organique à la surface d'un support, telles que le dépôt par plasma décrit par exemple dans les articles de Konuma M., Film deposition by plasma techniques , (1992) Springer Verlag, Berlin, et de Biederman H. et Osada Y., Plasma polymerization processes , 1992, Elsevier, Amsterdam ou bien 2910010 3 l'activation photochimique reposent sur un même principe : générer à proximité de la surface à couvrir des formes instables d'un précurseur, qui évoluent en formant un film sur le substrat. Si le dépôt par plasma 5 ne requiert aucune propriété particulière de ses précurseurs, la photo-activation nécessite quant à elle l'utilisation de précurseurs photosensibles, dont la structure évolue sous irradiation lumineuse. Ces techniques donnent en général lieu à la formation de 10 films adhérents, bien qu'il soit le plus souvent impossible de discerner si cette adhésion est due à une réticulation d'un film topologiquement fermé autour de l'objet ou à une réelle formation de liaisons à l'interface. Malheureusement ces méthodes nécessitent 15 des prétraitements relativement complexes et coûteux, l'utilisation d'installations sous vide pour les méthodes plasma telles que le dépôt chimique en phase vapeur assistée par plasma, l'irradiation, ou encore l'utilisation de potentiostats pour les méthodes 20 électrochimiques auxquelles sont associés de nombreux problèmes de connexion. La cataphorèse est une technique également employée pour le revêtement de surfaces conductrices par des films organiques. La cataphorèse ou procédé 25 d'électrodéposition cationique, permet de recouvrir des pièces métalliques à l'aide de polymères chargés et donne accès à des films uniformes sur des surfaces conductrices. Cette méthode ne s'applique pas aux pièces non conductrices et ne peut s'effectuer qu'à 30 l'aide de polymères chargés déjà synthétisés au préalable. Il n'y a donc pas de croissance de films 2910010 4 lors de l'utilisation de la cataphorèse mais seulement le dépôt de ceux-ci sur la surface. De plus, le traitement nécessite que les pièces soient en contact direct avec la cathode ainsi qu'un contrôle très strict 5 des paramètres du bain cathodique qui sont à respecter. La couche électrodéposée est insoluble mais sans résistance physique ou chimique et nécessite donc une étape supplémentaire d'étuvage afin d'acquérir toutes ces propriétés. Cette technique reste cependant peu 10 adaptée aux pièces de petites tailles de géométrie complexe. L'auto-assemblage de monocouches est une technique très simple à mettre en oeuvre (Ulman A., An introduction to ultrathin organic films from Langmuir- 15 Blodgett films to self-assembly , 1991, Boston, Academic Press). Cette technique requiert toutefois l'utilisation de précurseurs généralement moléculaires possédant une affinité suffisante pour la surface d'intérêt à revêtir. On parlera alors de couple 20 précurseur-surface, tels les composés soufrés ayant une affinité pour l'or ou l'argent, les tri-halogéno silanes pour les oxydes comme la silice ou l'alumine, les polyaromatiques pour le graphite ou les nanotubes de carbone. Dans tous les cas, la formation du film 25 repose sur une réaction chimique spécifique entre une partie du précurseur moléculaire (l'atome de soufre dans le cas des thiols par exemple) et certains sites récepteurs de la surface. Une réaction de chimisorption assure l'accrochage. On obtient ainsi, à 30 température ambiante et en solution, des films d'épaisseur moléculaire (moins de 10 nm). Cependant, si 2910010 5 les couples impliquant des surfaces d'oxyde donnent lieu à la formation de films très solidement greffés (la liaison Si-0 impliquée dans la chimisorption de tri-halogéno silanes sur silice est parmi les plus 5 stables de la chimie), il n'en est rien lorsque l'on s'intéresse aux métaux ou aux semi-conducteurs sans oxyde. Dans ces cas, la liaison d'interface entre la surface conductrice et le film monomoléculaire est fragile. Ainsi, les monocouches auto-assemblées de 10 thiols sur or désorbent dès qu'on les chauffe au-dessus de 60 C, ou en présence d'un bon solvant à température ambiante, ou encore dès qu'elles sont mises en contact avec un milieu liquide oxydant ou réducteur. De façon semblable, les liaisons Si-O-Si sont fragilisées dès 15 qu'elles se trouvent en milieu aqueux voire humide, en particulier sous l'effet de la chaleur. L'électrogreffage de polymères est une technique basée sur l'initiation puis la polymérisation, par propagation en chaîne, électro20 induite de monomères électro-actifs sur la surface d'intérêt jouant à la fois le rôle d'électrode et celui d'amorceur de polymérisation (Palacin, S., et al., Molecule-to-metal bonds: Electrografting polymers on conducting surfaces . Chemphyschem, 2004. 5(10): p. 25 1469-1481). L'électrogreffage requiert l'utilisation de précurseurs adaptés à son mécanisme d'initiation par réduction et de propagation, en général anionique car on préfère souvent l'électrogreffage initié cathodiquement, applicable sur les métaux nobles et non 30 nobles (contrairement à l'électrogreffage par polarisation anodique qui n'est applicable que sur des 2910010 6 substrats nobles ou carbonés : graphite, carbone vitreux, diamant dopé bore). Les molécules vinyliques appauvries , c'est-à-dire porteuses de groupements fonctionnels électro-attracteurs, comme les 5 acrylonitriles, les acrylates, les vinyl-pyridines... sont particulièrement adaptées à ce procédé qui donne lieu à de nombreuses applications dans le domaine de la microélectronique ou du biomédical. L'adhérence des films électrogreffés est assurée par une liaison 10 covalente carbone-métal (G. Deniau et al., `Carbon-tometal bonds : electroreduction of 2-butenenitrile' Surf. Sci. 2006, 600, 675). Selon cette technique d'électrogreffage, la polymérisation est indispensable à la formation de la 15 liaison d'interface carbone/métal : il a été en effet montré (G. Deniau et al., Coupled chemistry revisited in the tentative cathodic electropolymerization of 2- butenenitrile. , Journal of Electroanalytical Chemistry, 1998, 451, 145-161) que le mécanisme de 20 l'électrogreffage procède par une électro-réduction du monomère au voisinage immédiat de la surface, pour donner un radical anion instable capable de se greffer de façon covalente par sa terminaison radicalaire sur l'électrode. L'anion greffé ainsi obtenu, s'il n'était 25 pas à proximité immédiate de molécules polymérisables, désorberait pour retourner en solution (op.cit.). En compétition avec cette réaction de désorption, la réaction d'addition (de type addition de Michaël) de la charge du premier anion chimisorbé sur un monomère 30 libre offre un second moyen de stabiliser l'intermédiaire réactionnel : le produit de cette 2910010 7 addition donne à nouveau un anion greffé, où la charge s'est cependant éloignée de la surface, ce qui contribue à stabiliser l'édifice adsorbé. Cet anion dimérique peut lui-même à nouveau s'additionner à un 5 monomère libre, et ainsi de suite, chaque nouvelle addition apportant une stabilité supplémentaire par relaxation de la répulsion charge/surface polarisée, ce qui revient à dire que la liaison d'interface du premier radical anion, temporaire, devient stable à 10 mesure que la polymérisation a lieu. Parmi les différentes techniques rappelées précédemment, l'électrogreffage est la seule technique qui permette de produire des films greffés avec un contrôle spécifique de la liaison d'interface. En 15 effet, la seule technique permettant de greffer des films de polymères issus de monomères vinyliques activés sur des surfaces, nécessairement conductrices, consiste à électro-initier la réaction de polymérisation à partir de la surface via un 20 potentiostat, suivie d'une croissance des chaînes, monomère par monomère nécessitant l'emploi d'une cellule électrochimique avec une cathode et une anode ainsi qu'une application d'une tension aux bornes de celles-ci. 25 Ortiz et al. (Electrochemical modification of a carbon electrode using aromatic diazonium salts. 2. Electrochemistry of 4-nitrophenyl modified glassy carbon electrodes in aqueous media. Journal of Electroanalytical Chemistry, 1998. 455(1-2)) ont décrit 30 le greffage de sels de diazonium synthétisés in situ en phase aqueuse acide par activation électrochimique. La 2910010 8 demande de brevet internationale WO 03/018212 décrit notamment un procédé de greffage et de croissance d'un film organique conducteur sur une surface conductrice de l'électricité, le greffage et la croissance étant 5 réalisés simultanément par électroréduction d'un sel de diazonium précurseur dudit film organique. Toutefois, il n'a pas été proposé à ce jour une solution technique pour réaliser des revêtements organiques greffés sur tout type de surface, en 10 conditions non-électrochimiques et ne nécessitant aucune technique de prétraitement particulière. EXPOSÉ DE L'INVENTION La présente invention permet de résoudre 15 les inconvénients des procédés et des revêtements de l'état de la technique et se différencie de l'art antérieur notamment en ce qu'elle permet d'effectuer le greffage de films de polymères ou de copolymères organiques en absence de tension électrique. Le procédé 20 proposé permet ainsi de greffer des films sur des surfaces de natures variées et son application n'est pas limitée aux surfaces conductrices ou semi-conductrices de l'électricité. 25 La présente invention concerne un procédé de préparation d'un film organique à la surface d'un support solide caractérisé en ce qu'il comprend une étape de mise en contact de ladite surface avec une solution liquide comprenant : 30 au moins un solvant protique, au moins un primaire d'adhésion, 2910010 9 dans des conditions non-électrochimiques et permettant la formation d'entités radicalaires à partir du primaire d'adhésion. 5 Au sens de la présente invention, on entend par film organique , tout film de nature organique, issu de plusieurs unités d'espèces chimiques organiques, lié de manière covalente à la surface du support sur lequel est effectué le procédé objet de 10 l'invention. Il s'agit particulièrement de film liés de manière covalente à la surface d'un support et comprenant au moins une couche d'unités structurales de nature similaires, selon l'épaisseur du film, sa cohésion est assurée par les liaisons covalentes qui se 15 développent entre les différentes unités. Par solvant protique , on entend, dans le cadre de la présente invention, un solvant qui comporte au moins un atome d'hydrogène susceptible 20 d'être libéré sous forme de proton. Le solvant protique est avantageusement choisi dans le groupe constitué par l'eau, l'eau désionisée, l'eau distillée, acidifiées ou non, l'acide acétique, les solvants hydroxylés comme le méthanol et 25 l'éthanol, les glycols liquides de faible poids moléculaire tels que l'éthylèneglycol, et leurs mélanges. Dans une première variante, le solvant protique utilisé dans le cadre de la présente invention n'est constitué que par un solvant protique ou par un 30 mélange de différents solvants protiques. Dans une autre variante, le solvant protique ou le mélange de 2910010 10 solvants protiques peut être utilisé en mélange avec au moins un solvant aprotique, étant entendu que le mélange résultant présente les caractéristiques d'un solvant protique. L'eau acidifiée est le solvant 5 protique préféré et, plus particulièrement, l'eau distillée acidifiée ou l'eau désionisée acidifiée. Le terme "primaire d'adhésion" correspond, dans le cadre de la présente invention, à toute 10 molécule organique susceptible, sous certaines conditions, de se chimisorber à la surface d'un support solide par réaction radicalaire tel qu'un greffage chimique radicalaire. De telles molécules comportent au moins un groupe fonctionnel susceptible de réagir avec 15 un radical et également une fonction réactive vis-à-vis d'un autre radical après chimisorption. Ces molécules sont ainsi capables de former un film de nature polymérique après greffage d'une première molécule à la surface d'un support puis réaction avec d'autres 20 molécules présentes dans son environnement. Le terme greffage chimique radicalaire se réfère notamment à l'utilisation d'entités moléculaires possédant un électron non apparié pour former des liaisons de type covalente avec une surface 25 d'intérêt, lesdites entités moléculaires étant générées indépendamment de la surface sur laquelle elles sont destinées à être greffées. Ainsi, la réaction radicalaire conduit à la formation de liaisons covalentes entre la surface concernée et le dérivé du 30 primaire d'adhésion greffé puis entre un dérivé greffé et des molécules présentes dans son environnement. 2910010 11 Par dérivé du primaire d'adhésion , on entend, dans le cadre de la présente invention, une unité chimique résultant du primaire d'adhésion, après que ce dernier a réagi par greffage chimique 5 radicalaire notamment avec la surface du support solide, ou avec un autre radical, mis en oeuvre dans le cadre de la présente invention. Il est clair pour l'homme du métier que la fonction réactive vis-à-vis d'un autre radical après chimisorption du dérivé du 10 primaire d'adhésion est différente de la fonction impliquée dans la liaison covalente notamment avec la surface du support solide. Le primaire d'adhésion est avantageusement un sel d'aryle clivable choisi dans le groupe constitué 15 par les sels d'aryle diazonium, les sels d'aryle d'ammonium, les sels d'aryle phosphonium et les sels d'aryle sulfonium. Dans ces sels, le groupe aryle est un groupe aryle qui peut être représenté par R tel que défini ci-après. 20 Parmi les sels d'aryle clivables, on peut en particulier citer les composés de formule (I) suivante : R-N2+, A (1) dans laquelle : 25 - A représente un anion monovalent et - R représente un groupe aryle. A titre de groupe aryle des sels d'aryle clivables et notamment des composés de formule (I) ci-dessus, on peut avantageusement citer les structures 30 carbonées aromatiques ou hétéroaromatiques, éventuellement mono- ou polysubstituées, constituées 2910010 12 d'un ou plusieurs cycles aromatiques ou hétéroaromatiques comportant chacun de 3 à 8 atomes, le ou les hétéroatomes pouvant être N, 0, P ou S. Le ou les substituants peuvent contenir un ou plusieurs 5 hétéroatomes, tels que N, 0, F, Cl, P, Si, Br ou S ainsi que des groupes alkyles en Cl à C6 notamment. Au sein des sels d'aryle clivables et notamment des composés de formule (I) ci-dessus, R est de préférence choisi parmi les groupes aryles 10 substitués par des groupements attracteurs d'électrons tels que NO2, COH, les cétones, CN, CO2H, NH2, les esters et les halogènes. Les groupes R de type aryle particulièrement préférés sont les radicaux nitrophényle et phényle. 15 Au sein des composés de formule (I) ci-dessus, A peut notamment être choisi parmi les anions inorganiques tels que les halogénures comme I-, Br- et Cl-, les halogénoborates tels que le tetrafluoroborate, et les anions organiques tels que les alcoolates, les 20 carboxylates, les perchlorates et les sulfonates. A titre de composés de formule (I), il est particulièrement avantageux d'utiliser un composé choisi dans le groupe constitué par le tétrafluoroborate de phényldiazonium, le 25 tétrafluoroborate de 4-nitrophényldiazonium, le tétrafluoroborate de 4-bromophényldiazonium, le chlorure de 4-aminophényldiazonium, le chlorure de 2-méthyl-4-chlorophényldiazonium, le tétrafluoroborate de 4-benzoylbenzènediazonium, le tétrafluoroborate de 30 4-cyanophényldiazonium, le tétrafluoroborate du 4-carboxyphényldiazonium, le tétrafluoroborate de 2910010 13 4-acétamidophényldiazonium, le tétrafluoroborate de l'acide 4-phénylacétique diazonium, le sulfate de 2-méthyl-4-[(2-méthylphényl)diazényl]benzènediazonium, le chlorure de 9,10-dioxo-9,10-dihydro-1- 5 anthracènediazonium, le tétrafluoroborate de 4-nitronaphtalènediazonium et le tétrafluoroborate de naphtalènediazonium. Il est préférable que le primaire d'adhésion soit soluble dans le solvant protique 10 utilisé. Au sens de l'invention, un primaire d'adhésion est considéré comme soluble dans un solvant donné s'il demeure soluble jusqu'à une concentration de 0,5 M, i.e. que sa solubilité soit au moins égale à 0,5 M dans les conditions normales de température et de pression 15 (CNTP). La solubilité est définie comme la composition analytique d'une solution saturée en fonction de la proportion d'un soluté donné dans un solvant donné ; elle peut notamment s'exprimer en molarité. Un solvant contenant une concentration donnée d'un composé sera 20 considérée comme saturé, lorsque la concentration sera égale à la solubilité du composé dans ce solvant. La solubilité peut être finie comme infinie. Dans ce dernier cas, le composé est soluble en toute proportion dans le solvant considéré. 25 La quantité de primaire d'adhésion présente dans la solution utilisée conformément au procédé selon l'invention peut varier en fonction du souhait de l'expérimentateur. Cette quantité est notamment liée à l'épaisseur de film organique désirée ainsi qu'à la 30 quantité de primaire d'adhésion qu'il est possible et envisageable d'intégrer au film. Ainsi pour obtenir un 2910010 14 film greffé sur l'ensemble de la surface du support solide en contact avec la solution, il faut employer une quantité minimale de primaire d'adhésion qu'il est possible d'estimer par des calculs d'encombrement 5 moléculaire. Selon une forme de réalisation particulièrement avantageuse de l'invention, la concentration en primaire d'adhésion au sein de la solution liquide est comprise entre 10-6 et 5 M environ, de préférence entre 5.10-2 et 10-2 M. Une couche dite 10 d'accroche est formée lorsque la surface est recouverte par au moins un film d'épaisseur monomoléculaire dérivé du primaire d'adhésion et notamment dérivé du diazonium. Le film organique peut ainsi être constitué uniquement par une couche 15 d'accroche. Il est bien entendu possible d'employer tout moyen d'analyse pour contrôler la présence de la couche d'accroche et déterminer son épaisseur, de tels moyens peuvent notamment être des mesures de spectrométrie infrarouge (IR) ou de spectroscopie de 20 photoélectrons X (XPS) et ultraviolets (UV) en fonction des atomes et groupes chimiques présents sur le primaire d'adhésion employé. Avantageusement, dans le cas où le primaire d'adhésion est un sel d'aryle diazonium, le pH de la 25 solution est inférieur à 7, typiquement inférieur ou égal à 3. Il est recommandé de travailler à un pH compris entre 0 et 3. Si nécessaire, le pH de la solution peut être ajusté à la valeur désirée à l'aide d'un ou plusieurs agents acidifiants bien connus de 30 l'homme du métier, par exemple à l'aide d'acides 2910010 15 minéraux ou organiques tels que l'acide chlorhydrique, l'acide sulfurique, etc. Le primaire d'adhésion peut soit être introduit en l'état dans la solution liquide telle que 5 définie précédemment, soit être préparé in situ dans cette dernière. Ainsi, dans une forme de mise en oeuvre particulière, le procédé selon la présente invention comporte une étape de préparation du primaire d'adhésion, notamment lorsque celui-ci est un sel 10 d'aryle diazonium. De tels composés sont généralement préparés à partir d'aryleamine, pouvant comporter plusieurs substituants amine, par réaction avec NaNO2 en milieu acide. Pour un exposé détaillé des modes expérimentaux utilisables pour une telle préparation in 15 situ, l'homme du métier pourra se reporter à la littérature ouverte [D. Belanger et al. Chem. Mater. 18 (2006) 4755-4763]. De préférence, le greffage sera alors réalisé directement dans la solution de préparation du sel d'aryle diazonium. 20 Par conditions non-électrochimiques , on entend dans le cadre de la présente invention en absence de tension électrique. Les conditions non-électrochimiques permettant la formation d'entités 25 radicalaires sont nombreuses et ce type de réaction est connu et étudié en détail dans l'art antérieur (Rempp & Merrill, Polymer Synthesis, 1991, 65-86, Hüthig & Wepf). 30 Il est ainsi par exemple possible d'agir sur l'environnement thermique, cinétique, chimique, 2910010 16 photochimique ou radiochimique du primaire d'adhésion afin de le déstabiliser pour qu'il forme une entité radicalaire. Il est bien entendu possible d'agir simultanément sur plusieurs de ces paramètres. 5 L'environnement thermique est fonction de la température de la solution. Son contrôle est aisé avec les moyens de chauffage habituellement employés par l'homme du métier. L'utilisation d'un environnement 10 thermostaté présente un intérêt particulier puisqu'il permet un contrôle précis des conditions de réaction. L'environnement cinétique correspond essentiellement à l'agitation au sein de la solution. 15 Il ne s'agit pas ici de l'agitation des molécules en elle-même (élongation de liaisons etc.), mais du mouvement global des molécules au sein de la solution. Une agitation vigoureuse, par exemple à l'aide d'un barreau magnétique ou encore d'ultrasons, permet 20 notamment d'apporter de l'énergie cinétique à la solution et ainsi de déstabiliser le primaire d'adhésion pour qu'il forme des radicaux. Enfin, l'action de rayonnements divers tels 25 que rayonnements électromagnétiques, rayonnements y, rayons UV, faisceaux d'électrons ou d'ions peut également déstabiliser suffisamment le primaire d'adhésion pour qu'il forme des radicaux, la longueur d'onde employée sera fonction du primaire utilisée, par 30 exemple 306 nm pour le 4-hexylbenzènediazonium. 2910010 17 Dans le cadre de la présente invention, les conditions non-électrochimiques permettant la formation d'entités radicalaires sont typiquement choisies dans le groupe constitué par les conditions thermiques, 5 cinétiques, chimiques, photochimiques, radiochimiques et leurs combinaisons. Avantageusement, les conditions non-électrochimiques permettant la formation d'entités radicalaires sont choisies dans le groupe constitué par les conditions thermiques, chimiques, photochimiques, 10 radiochimiques et leurs combinaisons entre elles et/ou avec les conditions cinétiques. Les conditions non-électrochimiques sont plus particulièrement des conditions chimiques. 15 Dans le cadre des conditions chimiques, on envisage d'ajouter à la solution liquide telle que précédemment définie un ou plusieurs amorceur(s) chimique(s). En effet, il est également possible d'agir sur l'environnement chimique du primaire d'adhésion en 20 ajoutant à la solution liquide un ou plusieurs amorceur(s) chimique(s). La présence d' amorceurs chimiques est souvent couplée à des conditions environnementales non chimiques, telles qu'exposées ci-dessus. Typiquement, un amorceur chimique dont la 25 stabilité est moins grande que celle du primaire d'adhésion dans les conditions environnementales choisies va évoluer sous une forme instable qui agira sur le primaire d'adhésion et engendrera la formation d'entité radicalaire à partir de ce dernier. Il est 30 également possible d'employer des amorceurs chimiques dont l'action n'est pas liée essentiellement aux 2910010 18 conditions environnementales et qui peuvent agir sur de vastes plages de conditions thermiques ou encore cinétiques par exemple. 5 Il existe de nombreux amorceurs chimiques de polymérisation radicalaire. On en distingue grossièrement trois types en fonction des conditions environnementales employées : 10 - les amorceurs thermiques dont les plus courants sont les peroxydes ou les composés azoïques. Sous l'action de la chaleur, ces composés se dissocient en radicaux libres ; dans ce cas la réaction est effectuée à une température minimum correspondant à 15 celle nécessaire à la formation de radicaux à partir de l'amorceur. Ce type d'amorceurs chimiques est en général utilisé spécifiquement dans un certain intervalle de température, en fonction de leur cinétique de décomposition ; 20 les amorceurs photochimiques ou radiochimiques qui sont excités par le rayonnement déclenché par irradiation (le plus souvent par UV, mais aussi par radiations y ou par faisceaux d'électrons) 25 permettent la production de radicaux par des mécanismes plus ou moins complexes. Le Bu3SnH et l'I2 appartiennent aux amorceurs photochimiques ou radiochimiques ; - les amorceurs essentiellement chimiques, 30 ce type d'amorceurs agissant rapidement et dans des conditions normales de température et de pression sur 2910010 19 le primaire d'adhésion pour lui permettre de former des radicaux. De tels amorçeurs ont généralement un potentiel d'oxydoréduction qui est inférieur au potentiel de réduction du primaire d'adhésion utilisé 5 dans les conditions de réaction. Selon la nature du primaire, il peut ainsi s'agir par exemple d'un métal, généralement sous forme finement divisée, comme de la laine (également appelée plue communément paille ) métallique ou de la limaille métallique, réducteur, tel 10 que du fer, zinc, nickel ou encore d'une base organique ou inorganique dans des proportions suffisantes pour permettre une déstabilisation du primaire d'adhésion ; généralement un pH supérieur ou égal à 4 est suffisant. 15 Parmi les amorceurs susceptibles d'être employés dans le cadre de l'invention, etnotamment lorsque le primaire d'adhésion est un sel d'aryle clivable tel qu'un sel d'aryle diazonium, on peut notamment citer les amorceurs halogénés comme l'iode, 20 les î-halogénoalkyles possédant des groupement aryle, allyle, carbonyle ou sulfonyle, les composés polyhalogénés comme le CC14 ou le CHC13, les composés possédant des liaisons covalentes très labiles avec des halogènes et correspondant généralement à des liaisons 25 établies entre un hétéroatome, tel que N, S ou 0, et un halogène, le persulfate de potassium (K2S2O8) , l'azobis(isobutyronitrile), les composés peroxydés comme le peroxyde de benzoyle, le peroxyde de tertbutyle, le peroxyde de cumyle, le perbenzoate de tert- 30 butyle, l'hydroperoxyde de tert-butyle, les métaux réducteurs finement divisés tel que le fer, le zinc, le 2910010 20 nickel, de préférence sous forme de limaille, de fines particules ou de fibres de laine métallique. La quantité d'amorceur sera choisie selon 5 les conditions opératoires employées. Généralement, il s'agit de quantités comprises entre 5 et 20% en masse de monomères, typiquement aux alentours de 10%. Ainsi, par exemple, lorsque le primaire d'adhésion est un sel d'aryle diazonium, il est possible d'employer comme 10 amorceur de la limaille de fer, dont le diamètre des particules est compris entre 50 et 250 }gym. Il est également possible d'employer de la laine de fer ou d'acier, celle-ci sera généralement de type (degré de finesse) fine (0), extra fine (00) ou super fine (000). 15 Plus particulièrement le diamètre des fibres de la laine sera inférieur ou égal à 3,81.10-2 mm et typiquement supérieur à 6,35.103 mm. Alternativement, il est possible de se placer dans des conditions basiques telles que le pH de la solution soit 20 suffisamment élevé pour conduire à une déstabilisation du primaire d'adhésion sous forme de radicaux. Le support solide dont la surface est traitée selon le procédé de l'invention peut être de 25 toute nature. En effet, c'est à la surface de l'échantillon en contact avec la solution qu'aura lieu la réaction de greffage radicalaire. Ainsi, la surface du support solide à traiter conformément au procédé selon la présente invention présente typiquement au 30 moins un atome pouvant être impliqué dans une réaction radicalaire. Le support solide peut être conducteur ou 2910010 21 non conducteur de l'électricité. Le support solide peut présenter une surface plus ou moins grande et une rugosité variable. Le procédé est applicable à des échantillons de taille nanométrique ou métrique. Ainsi, 5 par exemple, le procédé peut être appliqué à des surfaces de nano-objets comme des nanoparticules ou des nanotubes, typiquement de carbone, ou à des dispositifs plus complexes. 10 L'invention est applicable à une grande diversité de surfaces d'intérêt, dont la composition peut-être choisie parmi une grande variété de matériaux. En effet, le procédé met à profit un greffage de nature purement radicalaire, il ne 15 nécessite pas que la surface présente des caractéristiques spécifiquement limitantes telles qu'une conductivité élevée. Ainsi la surface peut être de nature organique ou non organique, et également être de nature composite et présenter une composition non 20 uniforme. Toute surface présentant un ou plusieurs atome (s) ou groupement (s) d'atomes pouvant être impliqué(s) dans une réaction d'addition ou de substitution radicalaire, tel que CH, les carbonyles (cétone, ester, acide, aldéhyde), OH, les éthers, les 25 amines, les halogènes, comme F, Cl, Br, est notamment concernée par la présente invention. Le support solide peut présenter une surface inorganique qui peut être choisie parmi les 30 matériaux conducteurs comme les métaux, les métaux nobles, les métaux oxydés, les métaux de transition, 2910010 22 les alliages métalliques et par exemple Ni, Zn, Au, Pt, Ti, l'acier. La surface inorganique peut également être choisie parmi les matériaux semi-conducteurs comme Si, SiC, AsGa, Ga etc. Il est également possible 5 d'appliquer le procédé à des supports solides présentant une surface non conductrice comme les oxydes non conducteurs tels que SiO2, Al2O3 et MgO. De manière plus générale, la surface inorganique du support solide peut être constituée, par exemple, d'un matériau 10 amorphe, tel qu'un verre contenant généralement des silicates ou encore une céramique, aussi bien que cristallin comme le diamant. Le support solide peut présenter une 15 surface organique. A titre de surface organique, on peut citer des polymères naturels comme le latex ou le caoutchouc, ou artificiels comme les dérivés de polyamide ou de polyéthylène, et notamment les polymères présentant des liaisons de type n comme les 20 polymères portant des liaisons éthylèniques, des groupements carbonyles, imine. Il est également possible d'appliquer le procédé à des surfaces organiques plus complexes telles que des surfaces comprenant des polysaccharides, comme la cellulose pour 25 le bois ou le papier, des fibres artificielles ou naturelles, comme le coton ou le feutre, ainsi que des polymères fluorés tels que le polytétrafluoroéthylène (PTFE). On peut bien entendu appliquer le procédé à une surface correspondant à une couche d'accroche ainsi 30 qu'elle a été préalablement définie. 2910010 23 Avantageusement, le support solide et/ou la surface du support solide mis en oeuvre dans le cadre de la présente invention sont constitués d'un matériau choisi dans le groupe constitué par les métaux, le 5 bois, le papier, le coton, le feutre, le silicium, les nanotubes en carbone, les polymères fluorés, le diamant. Selon un mode de réalisation particulier la 10 surface du support solide sur laquelle le film organique doit être formé est équipée d'un masque qui la recouvre au moins en partie et qui l'isole de la solution liquide. Le masque correspond typiquement à une entité physique qui n'est ni greffée à la surface, 15 ni liée de manière covalente à celle-ci. Il peut notamment s'agir d'un matériau massif ou d'une mince couche de matière, typiquement de quelques Ângstrom à quelques microns, généralement de nature organique, déposée sur la surface. 20 Le masque permet de masquer localement la réactivité chimique de la surface à l'égard des radicaux générés durant le procédé et entraîne ainsi la formation de manière contrôlée d'un film uniquement sur 25 les parties de la surface exposées à la solution, les zones de la surface du support équipées par le masque étant préservées de la formation du film organique. La surface du support solide mise au contact de la solution liquide telle que précédemment définie 30 comporte ainsi typiquement au moins une zone recouverte d'un masque. Après élimination du masque en fin 2910010 24 d'opération, la surface qui était protégée, contrairement à celle qui n'était pas équipée d'un masque, ne comporte pas de film greffé. 5 De préférence, le masque sera constitué d'une mince couche de matière inorganique ou organique agissant comme une couche de moindre cohésion aisément éliminable dans des conditions douces. Une couche de matière est considérée comme telle dans la mesure où 10 elle ne nécessite pas d'employer des conditions extrêmes nuisibles au film greffé pour être éliminée. Typiquement les conditions douces correspondent à un simple lavage chimique, effectué généralement à l'aide d'un solvant dans lequel le masque est soluble, à un 15 traitement ultrasonore dans un solvant dans lequel le masque est soluble ou à une élévation de la température. Il est bien entendu souhaitable que le masque ne soit pas soluble dans le solvant protique présent dans la solution liquide i.e. employé dans le 20 cadre de la réaction de greffage. Ainsi il est recommandé d'employer un masque qui présente une affinité pour la surface supérieure à celle qu'il présente pour le solvant de réaction. 25 La matière constituant le masque peut ainsi être choisie dans une large gamme. Elle sera généralement choisie en fonction de la nature du support solide. 30 Le masque peut réagir avec les radicaux générés au cours du procédé. Dans tous les cas, il est 2910010 25 possible de l'éliminer pour découvrir les zones de la surface du support solide protégées du greffage sur lesquelles aucun film organique ne sera observé (assimilable aux méthodes dites de lift-off en 5 lithographie). Les techniques de dépôts de masque sont connues de l'homme du métier. Il peut s'agir notamment d'enduction, de vaporisation ou encore d'immersion. 10 Ainsi, le masque, sous forme d'une mince couche de matière, peut-être par exemple déposé soit par dessin direct à partir d'un feutre (type crayon) imprégné de la matière choisie. Sur du verre, il est, par exemple, possible d'employer, à titre de masque, un marqueur tel 15 que ceux proposés en papeterie ou encore des corps gras. Il est également possible d'employer le procédé dit du tampon. Cette technique est applicable notamment dans le cas de support solide présentant une surface complexante pour les atomes de soufre, comme une 20 surface d'or, dans ce cas le masque sera généralement composé d'alkylthiols, en particulier d'alkylthiols à longue chaine (technique dites de la microimpression - microcontact printing en anglais), souvent en C15-C20 et typiquement en C18. Plus généralement les 25 techniques de lithographie classique peuvent être employées pour former le masque : spin-coating, puis insolation à travers un masque physique ou via un faisceau de lumière ou de particules pilotable, puis révélation. 30 2910010 26 Selon un autre mode de réalisation de la présente invention, le procédé de préparation d'un film organique à la surface d'un support solide est caractérisé en ce qu'il comprend une étape de mise en 5 contact de ladite surface avec une solution liquide comprenant : - au moins un solvant protique, - au moins un primaire d'adhésion, et, - au moins un monomère différent du primaire 10 d'adhésion et polymérisable par voie radicalaire, dans des conditions non-électrochimiques et permettant la formation d'entités radicalaires à partir du primaire d'adhésion. 15 Tout ce qui a été précédemment décrit concernant le primaire d'adhésion et les possibilités d'action sur son environnement, le solvant protique, le support, les éventuelles amorces chimiques et un 20 éventuel masque s'applique également au mode de réalisation ci-dessus. Les monomères polymérisables par voie radicalaire mis en oeuvre dans le cadre de la présente 25 invention correspondent aux monomères susceptibles de polymériser en condition radicalaire après amorçage par une entité chimique radicalaire. Typiquement, il s'agit de molécules comportant au moins une liaison de type éthylénique. Les monomères vinyliques, notamment les 30 monomères décrits dans la demande de brevet FR 05 02516 2910010 27 ainsi que dans le brevet FR 03 11491, sont particulièrement concernés. Selon une forme de réalisation particulièrement avantageuse de l'invention, le ou les 5 monomères vinyliques sont choisis parmi les monomères de formule (II) suivante : dans laquelle les groupes R1 à R4, identiques ou différents, représentent un atome 10 monovalent non métallique tel qu'un atome d'halogène, un atome d'hydrogène, un groupe chimique saturé ou insaturé, tel qu'un groupe alkyle, aryle, un groupe -COOR5 dans lequel R5 représente un atome d'hydrogène ou un groupe alkyle en C1-C12 et de préférence en C1-C6, un 15 nitrile, un carbonyle, une amine ou un amide. Les composés de formule (II) ci-dessus sont en particulier choisis dans le groupe constitué par l'acétate de vinyle, l'acrylonitrile, le méthacrylate de méthyle, le le méthacrylate de butyle, le propyle, le méthacrylate méthacrylate d' hydroxypropyle, le méthacrylate de glycidyle et leurs dérivés ; les acrylamides et notamment les méthacrylamides d'amino- 25 éthyle, propyle, butyle, pentyle et hexyle, les cyanoacrylates, les di-acrylates et di-méthacrylates, les tri-acrylates et tri-méthacrylates, les tétra-acrylates et tétra-méthacrylates (tels que le pentaérythritol tetraméthacrylate), le styrène et ses méthacrylonitrile, le 20 méthacrylate d'éthyle, méthacrylate de d'hydroxyéthyle, le 2910010 28 dérivés, le parachloro-styrène, le pentafluoro-styrène, la N-vinyl pyrrolidone, la 4-vinyl pyridine, la 2-vinyl pyridine, les halogénures de vinyle, d'acryloyle ou de méthacryloyle, le di-vinylbenzène (DVB), et plus 5 généralement les agents réticulants vinyliques ou à base d'acrylate, de méthacrylate, et de leurs dérivés. Selon un mode de réalisation particulier, les monomères employés sont ceux qui, a contrario des composés solubles en toute proportion dans le solvant 10 considéré, sont solubles jusqu'à une certaine proportion dans le solvant, i.e. la valeur de leur solubilité dans ce solvant est finie. Les monomères utilisables conformément au procédé de l'invention peuvent ainsi être choisis parmi les composés dont la 15 solubilité dans le solvant protique est finie et plus particulièrement inférieure à 0,1 M, plus préférentiellement entre 5.10-2 et 10-6 M. Parmi de tels monomères, on peut par exemple citer le méthacrylate de butyle dont la solubilité, mesurée dans les conditions 20 normales de température et de pression, est d'environ 4.10-2 M. Selon l'invention, et sauf indication contraire, les conditions normales de pression et de température (CNTP) correspondent à une température de 25 C et à une pression de 1.105 Pa. 25 L'invention s'applique également à un mélange de deux, trois, quatre ou plus monomères choisis parmi les monomères précédemment décrits. La quantité de monomères polymérisables dans la solution peut varier en fonction du souhait de 30 l'expérimentateur. Cette quantité peut être supérieure à la solubilité du monomère considéré dans le solvant 2910010 29 protique employé et peut représenter par exemple de 18 à 40 fois la solubilité dudit monomère dans la solution à une température donnée, généralement la température ambiante ou celle de réaction. Dans ces conditions il 5 est avantageux d'employer des moyens permettant la dispersion des molécules de monomère dans la solution tels qu'un tensioactif ou des ultrasons. Selon un mode de réalisation particulier de l'invention, il est recommandé d'ajouter un tensio- 10 actif lorsque le monomère présente une solubilité inférieure à 5.10-2M. Une description précise des tensioactifs utilisables dans le cadre de l'invention est donnée dans les demandes de brevet FR 06 01804 et FR 06 08945 et dans la littérature (Deniau et al., 15 Chem. Mater. 2006, 18, 5421-5428) auxquelles l'homme du métier pourra se référer. Un seul tensioactif ou un mélange de plusieurs tensioactifs peut être utilisé. La quantité de tensioactif(s) nécessaire est variable ; elle doit notamment être suffisante pour permettre la 20 formation du film organique. La quantité minimale de tensioactif(s) peut être facilement déterminée en échantillonnant des solutions de composition identique mais de concentration variable en tensioactif(s). De manière générale, la concentration en tensioactif(s) 25 est telle que la concentration micellaire critique (CMC) soit atteinte et qu'il puisse y avoir ainsi formation de micelles. La CMC d'un tensioactif peut être déterminée par les méthodes connues de l'homme du métier, par exemple par des mesures de tensions de 30 surface. Typiquement la concentration en tensioactif sera comprise entre 0,5 mM et 5 M environ, de 2910010 30 préférence entre 0,1 mM et 150 mM environ. La concentration recommandée en tensioactif est usuellement de 10 mM. Les tensioactifs sont des molécules 5 comportant une partie lipophile (apolaire) et une partie hydrophile (polaire). Parmi les tensioactifs utilisables selon l'Invention, on peut notamment citer i) les tensioactifs anioniques dont la 10 partie hydrophile est chargée négativement ; de préférence le tensioactif sera un alkyle ou un aryle sulfonates, sulfates, phosphates, ou sulfosuccinates associé à un contre ion comme un ion ammonium (NH4), un ammonium quaternaire tel que tetrabutylammonium, et les 15 cations alcalins tels que Na+, Li+ et K+ ; ii) les tensioactifs cationiques dont la partie hydrophile est chargée positivement ; ils sont de préférence choisis parmi les ammoniums quaternaires comportant au moins une chaînes aliphatiques en C4- 20 C22 associés à un contre ion anionique choisi notamment parmi les dérivés du bore tels que le tetrafluoroborate ou les ions halogénures tels que F-, Br-, I- ou Cl- ; iii) les tensioactifs zwittérioniques qui sont des composés neutres possédant des charges 25 électriques formelles d'une unité et de signe opposé ; ils sont de préférence choisis parmi les composés présentant une chaîne alkyle en C5-C20 substituée généralement par une fonction chargée négativement comme un sulfate ou un carboxylate et une fonction 30 chargée positivement comme un ammonium ; 2910010 31 iv) les tensioactifs amphotères qui sont des composés se comportant à la fois comme un acide ou comme une base selon le milieu dans lequel ils sont placés ces composés peuvent avoir une nature 5 zwittérionique, les acides aminés sont un exemple particulier de cette famille, v) les tensioactifs neutres (non-ioniques) les propriétés tensioactives, notamment l'hydrophilie, sont apportées par des groupements 10 fonctionnels non chargés tels qu'un alcool, un éther, un ester ou encore une amide, contenant des hétéroatomes tels que l'azote ou l'oxygène ; en raison de la faible contribution hydrophile de ces fonctions, les composés tensioactifs non ioniques sont le plus 15 souvent polyfonctionnels. Les tensioactifs chargés peuvent bien entendu porter plusieurs charges. A titre de tensioactifs anioniques il est par exemple possible d'utiliser le paratoluènesulfonate 20 de tetraéthylammonium, le dodécylsulfate de sodium, le palmitate de sodium, le stéarate de sodium, le myristate de sodium, le di(2-éthylhexyl) sulfosuccinate de sodium, le méthylbenzène sulfonate et l'éthylbenzène sulfonate. 25 A titre de tensioactifs cationiques il est par exemple possible d'employer le chlorure tétrabutylammonium, le chlorure tetradécylammonium, le bromure de tetradécyltriméthyle ammonium (TTAB), les halogénures d'alkylpyridinium portant une chaîne 30 aliphatique et les halogénures d'alkylammonium. 2910010 32 A titre de tensioactif zwittérionique, il est possible d'employer le N,N diméthyldodécylammoniumbutanate de sodium, le diméthyldodécylammonium propanate de sodium et les 5 acides aminés. A titre de tensioactif amphotère, il est possible d'utiliser le lauroamphodiacétate de disodium, les bétoines comme l'alkylamidopropylbétaïne ou la laurylhydroxysulfobétaïne. 10 A titre de tensioactif non-ioniques, il est possible d'employer les polyéthers comme les tensioactifs polyéthoxylés tels que par exemple le lauryléther de polyéthylèneglycol (P0E23 ou Brij 35), les polyols (tensioactifs dérivés de sucres) en 15 particulier les alkylates de glucose tels que par exemple l'hexanate de glucose. Parmi les tensioactifs préférés selon l'invention on peut citer les tensioactifs anioniques tels que les sulfonates, les ammoniums quaternaires et 20 les tensioactifs non ioniques tels que les polyoxyéthylènes. Selon une autre modalité de réalisation de l'invention, il est possible d'employer des ultrasons pour favoriser la solubilisation du monomère ou pour 25 former une dispersion lorsque le monomère est insoluble dans le milieu [R. Asami et al. Langmuir B, 2006, sous presse]. Selon les dispositions présentées, la solubilité du monomère s'avère ne pas être un obstacle 30 à la réalisation du procédé grâce à l'utilisation de moyens techniques, tels qu'une agitation vigoureuse, 2910010 33 qui peut être induite par les ultrasons, qui permettent la formation d'une dispersion et/ou d'une émulsion, pour le ou les monomère(s) liquide(s). Dans le cas de monomère(s) polymérisable (s) ne présentant pas 5 d'affinité pour le solvant protique employé, comme les monomères non hydrosolubles dans l'eau, il est donc avantageux que la solution se présente sous la forme d'une émulsion ou d'une dispersion. Dans une variante, le procédé selon la 10 présente invention comprend une étape préalable durant laquelle le monomère polymérisable ou le mélange de monomères polymérisables est dispersé ou émulsionné en présence d'au moins un tensioactif ou par action des ultrasons, avant son mélange à la solution liquide 15 comprenant au moins un solvant protique et au moins un primaire d'adhésion. Le procédé est généralement effectué dans des conditions douces et non destructrices soit pour la 20 surface de l'échantillon sur laquelle il est souhaitable de greffer le film, soit pour le monomère éventuellement employé. Ainsi, il est souhaitable de travailler dans des conditions dans lesquelles le monomère ne se dégrade pas. De plus, la température du 25 milieu réactionnel est limitée par le solvant protique, qu'il est préférable de conserver liquide. Typiquement le procédé est effectué entre 0 et 100 C et généralement dans les conditions normales de température et de pression (CNTP), fonction de 30 l'endroit où l'utilisateur se trouve, souvent à environ 25 C à une pression avoisinant 1 atm. 2910010 34 Le temps de réaction est modulable. En effet, la modulation du temps d'exposition de la surface du support solide à la solution permet de faire 5 varier l'épaisseur du film qui est obtenu. Il est bien entendu possible pour un même type de surface de calibrer précisément les conditions opératoires que l'utilisateur considèrera comme optimales, les moyens d'analyses décrits dans les exemples ci-après sont 10 particulièrement adaptés pour déterminer notamment l'épaisseur du film, sa composition ainsi qu'incidemment le temps de réaction. Il est, par exemple, possible d'obtenir des films dont l'épaisseur est comprise entre 2 nm et 200 nm en faisant varier le 15 temps de réaction entre 1 et 15 minutes et ce, pour une concentration en sel de diazonium de 5.10-2 M, ou une concentration en monomère de 0,9 M et en sel de diazonium de 5.10-2 M. 20 Dans une variante du procédé, et lorsque la présence d'un monomère différent du primaire d'adhésion est mise à profit, peut comprendre les étapes suivantes consistant à : a) ajouter au moins un monomère à une 25 solution contenant au moins un primaire d'adhésion différent dudit monomère en présence d'au moins un solvant protique et éventuellement d'au moins un amorceur chimique, b) placer la solution obtenue à l'étape (a) 30 dans des conditions non-électrochimiques permettant la formation d'entités radicalaires à partir du primaire 2910010 d'adhésion et éventuellement à partir de l'amorceur chimique, c) mettre en contact la surface du support solide avec la solution de l'étape (b). 5 Dans une seconde variante du procédé selon l'invention, ce dernier peut comprendre les étapes suivantes consistant à : a') mettre en contact la surface du support solide avec une solution contenant au moins un primaire 10 d'adhésion en présence d'au moins un solvant protique et, éventuellement d'au moins un amorceur chimique et d'au moins un monomère, b') placer la surface du support solide en contact avec la solution de l'étape (a') dans des 15 conditions non-électrochimiques permettant la formation d'entités radicalaires à partir du primaire d'adhésion et éventuellement à partir de l'amorceur chimique, c') éventuellement ajouter au moins un monomère à la solution obtenue à l'étape (b'). 20 Dans le seconde variante du procédé telle que définie ci-dessus, on peut envisager les trois cas de figures suivants : i. les monomères ne sont pas présents dans la solution de l'étape (a') et ne sont ajoutés qu'à 25 l'étape (c'). Ce cas de figure est particulièrement intéressant lorsque le monomère utilisé est faiblement soluble et notamment en solution aqueuse ; lorsque le monomère est non hydrosoluble et le primaire d'adhésion est le sel de diazonium. Ainsi, à l'étape (c'), le 30 monomère peut être ajouté en solution notamment dans le même solvant que celui mis en oeuvre à l'étape (a') et 2910010 36 avantageusement sous la forme d'une émulsion ou d'une dispersion réalisée préalablement à l'aide d'ultrasons ou de tensio-actifs. ii. les monomères sont présents dans la 5 solution de l'étape (a') et le procédé ne présente pas d'étape (c'). Ce cas de figure s'applique notamment lorsque le primaire est un sel de diazonium et lorsque le monomère est hydrosoluble. Le procédé conformément à la première variante est également utilisable dans ce 10 cas de figure. iii. une partie des monomères sont présents dans la solution de l'étape (a') et une autre partie des monomères de nature identique ou différente est ajoutée qu'à l'étape (c'). 15 Comme illustré précédemment le primaire d'adhésion peut être soit introduit dans la ou les solutions en l'état, soit préparé in situ dans celle ou ces dernières. 20 Avantageusement, le procédé selon la présente invention comporte une étape supplémentaire, préalablement au greffage, de nettoyage de la surface sur laquelle on souhaite former le film organique, notamment par ponçage et/ou polissage ; un traitement 25 supplémentaire aux ultrasons avec un solvant organique comme l'éthanol, l'acétone ou la diméthylformamide (DMF) est même recommandé. Selon des dispositions particulières, il 30 est possible de réaliser en utilisant le procédé de la 2910010 37 présente invention des films organiques essentiellement de type polymères statistiques ou séquencés. Afin de préparer un film séquencé, il suffit par exemple de préparer comme décrit 5 précédemment une couche d'un premier polymère sur la surface d'un support solide puis de recommencer l'expérience en changeant la nature du monomère en solution. Il est ainsi possible de réaliser par itération un film alterné de grande qualité (figure 10 7a). Lors de chacune des étapes successives, le primaire d'adhésion se greffera sur la surface à son contact et permettra la croissance d'un film à base du monomère ou des monomères en présence dans la solution. Entre chacune des séquences de greffage il est tout à 15 fait possible d'effectuer un nettoyage de la surface obtenue. Afin d'obtenir un copolymère statistique (figure 7b), il suffit d'employer dans la solution des monomères de nature différente. La composition exacte 20 du film est dans ce cas fonction de la réactivité de chacun des monomères en présence. Les films organiques obtenus selon les procédés précédemment exposés sont ainsi 25 essentiellement polymère ou copolymère, issu de plusieurs unités monomériques d'espèces chimiques identiques ou différentes et/ou de molécules de primaire d'adhésion. Les films obtenus par le procédé de la présente invention sont essentiellement du 30 type polymère dans la mesure où le film incorpore également des espèces issues du primaire d'adhésion et 2910010 38 pas uniquement des monomères présents. Un film organique dans ce mode particulier de réalisation est ainsi notamment un film préparé à partir d'au moins un type de primaire d'adhésion ou d'au moins un type de 5 monomère polymérisable, particulièrement par voie radicalaire, et d'au moins un type de primaire d'adhésion. Avantageusement, le film organique dans le cadre de l'invention présente une séquence en unités monomériques dans laquelle la première unité est 10 constituée par un dérivé du primaire d'adhésion, les autres unités étant indifféremment dérivées des primaires d'adhésion et des monomères polymérisables. L'épaisseur du film est aisément 15 contrôlable selon le procédé de la présente invention, comme précédemment expliqué. Pour chacun des paramètres et en fonction des réactifs qu'il emploiera, l'homme du métier sera à même de déterminer par itération les conditions optimales pour obtenir un film d'épaisseur 20 variable. Il estégalement utile de se reporter aux exemples qui illustrent l'invention et montrent qu'il est par exemple possible de réaliser des films dont l'épaisseur est comprise entre quelques nanomètres et plusieurs centaines de nanomètres. 25 Le procédé précédemment exposé, permet en outre d'accéder à des supports comportant des films fonctionnalisables. Ceux-ci correspondent typiquement aux films présentant à leur surface des groupes 30 chimiques susceptibles de réagir avec un autre groupe chimique, typiquement extérieur au film, pour former 2910010 39 des liaisons covalentes, ioniques ou hydrogène, un groupe répondant à cette définition sera nommé groupe chimique de fonctionnalisation (GCF) dans la suite de l'exposé. De tels groupes correspondent généralement à 5 des groupes comportant au moins une liaison covalente entre un hétérotamone et un autre élément correspondant à un carbone, un hydrogène ou un autre hétéroatome. Le ou les hétéroatomes sont généralement choisis parmi N, 0, S, Cl, Br et Si. L'homme du métier pourra notamment 10 consulter la demande internationale WO 2004/005410 qui décrit un procédé dont les modalités concernent la modification des fonctions chimiques que comportent des films et s'appliquent aisément au procédé de la présente invention. 15 Un film fonctionnalisable peut ainsi comporter un GCF qui pourra notamment être choisi parmi les fonctions hydroxyle, thiol, azide, époxyde, azyridine, amine, nitrile, isocyanate, thiocyanate, 20 nitro, amide, halogénure, carbonyle, comme les acides carboxyliques, les aldéhydes, les cétones, les halogénures d'acide, les esters et les esters activés, et parmi les alcènes ou les alcynes. 25 A titre d'exemple de films fonctionnalisables dérivés d'un primaire seul comme un sel de diazonium, il est notamment possible de citer les films dérivés des primaires, ici des diazoniums, présentés dans le tableau 1 avec leur GCF associé. 2910010 Groupe Primaire utilisable fç rï1 tiç nnalisable s i ~_ l e Amine ou fonction le tétrafluoroborate de 4- azotée nitrophényldiazonium, le (utilisable comme tétrafluoroborate de 4-précurseur cyanophényldiazonium, le d'amine) tétrafluoroborate de 4-nitronaphtalènediazonium Nitrile et alcool le tétrafluoroborate de 4-benzoylbenzènediazonium, le sulfate de 2-méthyl-4-[(2-méthylphényl)diazényl]benzènediazonium, le chlorure de 9,10-dioxo-9,10-dihydro- 1-anthracènediazonium Acide le tétrafluoroborate du carboxylique et 4-carboxyphényldiazonium, le dérivés (ester, tétrafluoroborate de 4- chlorures benzoylbenzènediazonium, le d'acides) tétrafluoroborate de l'acide 4- phénylacétique Halogène le tétrafluoroborate de 4- bromophényldiazonium, le chlorure de 2-méthyl-4-chlorophényldiazonium Tableau 1 L'utilisation d'un film fonctionnalisable 5 dérivé d'un primaire et d'un monomère permet une grande 2910010 41 latitude dans le choix des groupes fonctionnalisables. D'une part, on peut envisager des groupes GCF portés par le primaire tels que précédemment décrits. D'autre part, il est notamment possible d'employer des films 5 préparés à partir de monomères vinyliques pour obtenir un ou plusieurs groupes qui leurs sont associés et tels qu'ils sont représentés dans le tableau 2. I upe tÇ,ÏI:`.t1onn6L1i )l l'~: II:;)Inère utilisable p -s s i b l e Ester acétate de vinyle Nitrile méthacrylonitrile, le méthacrylate de méthyle, le méthacrylate d'éthyle, le méthacrylate de butyle, le méthacrylate de propyle, di-acrylates et di-méthacrylates, les tri- acrylates et tri- méthacrylates, les tétra-acrylates et tétra- méthacrylates (tels que le pentaérythritol tetraméthacrylate) Nitrile et alcool méthacrylate d'hydroxyéthyle, le méthacrylate d'hydroxypropyle amide acrylamides et notamment les méthacrylamides d'amino-éthyle, propyle, 2910010 42 butyle, pentyle et hexyle Nitrile et amide cyanoacrylates Acide carboxylique et Acide acrylique, chlorures dérivés d'acryloyle et dérivés Halogène le styrène et ses dérivés, (le parachloro-styrène, le pentafluoro-styrène) Des doubles liaisons Les agents réticulants vinyliques ou à base d'acrylate, de méthacrylate, et de leurs dérivés Tableaux 2 L'hommme du métier est à même de choisir le type de film et ce, notamment parmi les films de 5 monomères vinyliques, à employer en fonction du GCF qu'il souhaite intégrer au film présent sur le support. Utilement l'homme du métier consultera la demande internationale WO 2004/005410. 10 Dans la mesure où un GCF ne serait pas directement accessible à l'homme du métier à partir des films qu'il est susceptible de préparer, il est bien entendu possible d'effectuer une modification des GCF que comporte le film à l'aide d'une ou plusieurs 15 réactions chimiques simples. Ainsi à titre d'exemple, un film dérivé de l'acide acrylique qui comporte à titre de GCF une fonction CO2H peut être modifié par réaction avec du chlorure de thionyle (SOC12) pour 2910010 43 former un film comportant des chlorure d'acide à titre de GCF. De même, dans le cadre d'un film de nitro-benzène présentant une fonction nitro à titre de GCF, celle-ci peut être réduite par le fer pour donner un 5 film ayant une amine à titre de GCF. Un film de polyacrylonitrile comportant un groupement nitrile comme GCF permet par exemple, après traitement au LiAlH4, d'accéder à un film comportant une amine comme GCF. Utilement l'homme du métier pourra se repporter à 10 la demande internationale WO 2004/005410. L'accès à des films fonctionnalisables permet leur fonctionnalisation ultérieure. Ainsi, et selon une disposition particulière, le procédé de 15 préparation de film organique sur un support, tel qu'il a été précédemment exposé, peut comporter une étape supplémentaire de fonctionnalisation, une telle étape est applicable notamment aux films fonctionnalisables. 20 La fonctionnalisation peut être réalisée par la mise en contact de la surface d'un film, notamment obtenu par le procédé précédemment décrit, fonctionnalisable, et particulièrement avec un GCF du film, avec un greffon. La mise en contact peut se faire 25 grâce à une solution, dite solution de fonctionnalisation , comportant au moins un greffon. La réaction aura notamment lieu à la surface du film mais également en son sein en fonction 30 des GCF présents, de l'épaisseur du film et du solvant de la solution. 2910010 44 Parmi les réactions chimiques qu'il est possible de réaliser sur les GCF on peut par exemple citer les additions et subsitutions nucléophiles, les 5 additions et substitutions électrophiles, les réactions de cycloaddition, les réarrangements, les transpositions et les métathèses, ainsi que d'une manière plus générale les réactions de click-chemistry (Sharples et al., Angew. Chem. Int. Ed., 2001, 40, 10 2004-2021). Le type de réaction est bien entendu fonction du greffon que l'utilisateur souhaite greffer aux GCF que comporte le film. L'homme du métier trouvera aisément dans les connaissances générales en chimie organique des listes exhaustives des réactions 15 chimiques dans lesquelles un GCF pourra être engagé. Le solvant de la solution comportant le greffon sera de préférence un solvant de gonflement. Un solvant de gonflement correspond à un solvant 20 susceptible de pénétrer au sein du film organique présent sur le support. De tels solvants lorsqu'ils sont mis au contact du film entraînent généralement un gonflement du film de manière perceptible par des moyens optiques, à vue d'oeil, ou par simple microscopie 25 optique. Un test standard pour déterminer si un solvant est particulièrement adapté à un film consiste à déposer une goutte de solvant sur la surface du film et à observer si la goutte est absorbée au sein du film. Il est souhaitable d'employer parmi un ensemble de 30 solvants testés ceux pour lesquels l'absorption est la plus rapide. L'utilisation d'un tel solvant conduit à 2910010 un greffage plus profond du greffon au sein du film. Bien entendu, il est également préférable que les réactifs utilisés pour faire la réaction soient solubles dans un tel solvant. 5 Au sens de l'invention un greffon correspond à un composé organique susceptible de réagir avec le film fonctionnalisable et particulièrement avec un GCF que comporte le film fonctionnalisable. Le 10 greffon peut être tout type de molécule organique dans la mesure où celle-ci présente un groupe susceptible de réagir avec un GCF que comporte le film sur le support. Le greffon peut comporter dans sa structure 15 un groupe d'intérêt (GI) correspondant à une sous-structure présentant une ou des propriété(s) d'intérêt, ainsi qu'éventuellement un groupe de liaison (LG) correspondant à une structure essentiellement dénuée de propriétés d'intérêt. Avantageusement la 20 fonctionnalisation se fait par l'intermédiaire du LG qui comporte un groupe susceptible de réagir avec le GCF. Le greffon, et particulièrement le GI, peut 25 notamment présenter une structure chelatante, ou une structure biologiquement active. Le GI peut ainsi notamment être choisi parmi les cyclodextrines (CD), tel que les dérivés de peranhydrocyclodextrines, les calixarènes, tel que le calix[4]arène, les porphyrines, 30 telle que la tétrakis (acide bezoïque) - 4, 4' , 4" , 4"' - (Porphyrine-5,10,15,20-tetrayle), et leurs dérivés qui 2910010 46 présentent des propriétés de chelation. Le GI peut aussi par exemple être choisi parmi les polysaccharides et les polypeptides. 5 Le groupe de liaison (LG), correspond généralement à un groupe qui ne développe pas d'interaction autre que de nature stérique, de nature hydrophile ou hydrophobe ou d'affinité avec le GI, et qui ne réagit pas significativement avec lui (pas de 10 manière détectable). Typiquement, il peut par exemple s'agir d'une chaîne de nature essentiellement aliphatique, e.g. chaîne alkyl, de préférence de 1 à 22, et typiquement 3 à 16, atomes de carbone, d'une chaîne aromatique, ou d'une chaîne hétérocyclique, 15 comme une chaîne polyéther. Le LG comporte avantageusement un ou plusieurs hétéroatomes réactifs susceptibles de réagir avec un GCF. Ainsi que cela apparaît à la lecture de ce 20 qui précède, il est possible, selon le procédé de l'invention, de préparer un film comportant des molécules greffées et présentant des propriétés d'intérêt à la surface d'un support. De tels films peuvent notamment correspondre à des films de chelation 25 ou de filtration ou encore à des films présentant des biomolécules. Utilement l'homme du métier pourra se repporter à la demande internationale WO 2004/005410 en ce qui concerne des exemples de molécules qu'il est possible de greffer. 30 2910010 47 Selon une modalité particulière de la fonctionnalisation, il est possible d'accéder à des supports recouverts d'un film organique de complexation. Pour cela il est nécessaire de 5 fonctionnaliser le film avec des groupes complexants ou chelatant comme les cyclodextrines, les prophyrines et les calixarènes. Selon une autre modalité de la 10 fonctionnalisation il est possible d'accéder à des supports recouverts d'un film organique comportant des biomolécules comme des protéines, des polypeptides, des peptides, des anticorps et fragments d'anticorps, des polysaccharides ou encore des oligonucléotides. 15 Typiquement le greffon correspond alors à un dérivé d'une biomolécule. Ainsi par exemple à partir d'un support présentant un film comportant du polyméthacrylonitrile, obtenu à l'aide d'un diazonium et de méthacrylonitrile, il est possible de greffer une 20 protéine comme l'avidine et d'en vérifier l'activité selon les modalités décrites dans la demande internationale WO 2004/005410. La présente invention concerne également un 25 support solide non-conducteur de l'électricité sur lequel est greffé un film organique dont la première unité liée de façon covalente audit support non-conducteur de l'électricité est un dérivé d'un primaire d'adhésion. Le support solide non-conducteur de 30 l'électricité selon la présente invention peut 2910010 48 éventuellement présenter un masque tel que précédemment défini. Avantageusement, le film organique 5 comprend, en plus de la première unité liée de façon covalente au support non-conducteur de l'électricité dérivé d'un primaire d'adhésion, des monomères de natures identiques ou différentes liés les uns aux autres par réaction radicalaire et éventuellement des 10 dérivés du primaire d'adhésion. Ainsi, comme précédemment expliqué, le film organique est un film essentiellement polymère. Plus particulièrement, il peut se présenter sous la forme d'un film polymère séquencé ou d'un film copolymère statistique. Les 15 supports solides non-conducteurs de l'électricité, les primaires d'adhésion et les monomères sont tels que précédemment définis. Le support solide selon l'invention peut également comporter des greffons greffés ainsi qu'exposé précédemment. 20 Selon un autre mode de réalisation l'invention, il est possible d'accéder à des films organiques comportant des nano-objets. Au sens de la présente invention, un film organique comportant des nano-objets, comme des nanoparticules (NPs), des 25 nanocristaux (NCs) ou des nanotubes (NTs), correspond typiquement à un film à la surface et jusqu'au sein duquel sont présents des nano-objets (NBs). Ce mode de réalisation est applicable à un 30 support recouvert d'un film organique et notamment à un support recouvert d'un film organique lié de manière 2910010 49 covalente à sa surface, il s'agira typiquement d'un support obtenu à l'issu d'un procédé tel que précédemment décrit. 5 Ainsi, ce mode de réalisation correspond notamment à un procédé de préparation d'un film organique comportant des nano-objets à partir d'un support solide recouvert d'un film organique, typiquement obtenu par le procédé précédemment exposé, 10 caractérisé en ce que la surface du support est mise en contact avec une suspension d'au moins un nano-objet (NB) dans un solvant de suspension et en ce que le film et le nano-objet présentent une affinité physico-chimique. 15 Un nano-objet (NB) correspond à un objet de taille nanométrique, généralement sa plus grande dimension est inférieure à 1 m et typiquement inférieure à 25 nm. Il peut notamment s'agir d'une 20 nanoparticule (NP), d'un nanocristal (NC), d'un nanofil ou d'un nanotube (NT) ou encore d'une nanocolonne. Il est évident que les NBs dont il est ici question auront avantageusement une taille inférieure à l'épaisseur du film organique présent sur le support, avantageusement 25 leur plus grande dimension n'excèdera pas 20%, généralement 10% et et typiquement 5%, de l'épaisseur du film organique. Il existe une affinité entre le film et les 30 NBs lorsqu'il est possible de corréler la durée du contact entre la suspension et la surface du support à 2910010 une diminution de la concentration en NBs au sein de la solution, une valeur plateau étant généralement atteinte, indépendamment d'une éventuelle démixtion des NBs dans la suspension. Il est ainsi possible de 5 déterminer des couples NBs/film organique entre lesquels il existe une affinité. L'affinité est généralement due à des interactions de type faible ou forte qui se développent entre la surfaqce des NBs et le film. Parmi les interactions de type faible, on peut 10 notamment citer les liaisons hydrogène, les liaisons de type ioniques, les liaisons de complexation, les interactions pi ( pi stacking ), les liaisons de Van der Waals, les liaisons hydrophobes (ou liaisons apolaires type surfactant) ; parmi les liaisons fortes 15 on peut citer les liaisons covalentes qui peuvent se former spontanément. La structure des NBs est variable, elle est simple ou complexe. Un NB simple est constitué d'un 20 seul matériau, il s'agit souvent d'une NP, d'un NC, d'un nanofil ou encore d'une NP ou d'une nanocolonne, pouvant toutefois présenter une constitution variable, notamment dans le cas d'un NB dopé non uniformément dans l'ensemble de son volume. Un NB complexe présente 25 généralement différents éléments structuraux ou des parties dont la composition est nettement distincte. Il peut, par exemple, s'agir d'assemblages artificiels de taille nanométrique présentant des structures organiques et inorganiques ou encore de NP comportant 30 des ligands ou des NP à enrobages multiples. Un NB complexe peut être constitué de plusieurs NB simples. 2910010 51 De manière non exhaustive, les NBs peuvent notamment comporter au moins un métal. Les métaux peuvent être notamment choisis parmi les métaux nobles 5 et les métaux de transition, les métaux des groupes IIIA, IVA et VA du tableau périodique des éléments, leurs alliages, les oxydes et les carbures métalliques, les mélanges de ces métaux et alliages. ils peuvent également être dopés, notamment par des éléments comme 10 l'azote, le bore et les terres rares. Plus particulièrement, l'invention s'applique à l'or, au platine, au palladium, au rhodium, au ruthénium, au cobalt, au nickel, à l'argent, au cuivre, à l'oxyde de titane, à l'oxyde de fer, aux alliages fer-platine, 15 fer-palladium, or-platine et cobalt-platine. Les NBs peuvent également être constitués seulement des éléments préalablement cités, il s'agira, dans ce cas, de NBs métalliques. 20 Les NBs peuvent également comporter un semi-conducteur ou un isolant inorganique. Il peut par exemple s'agir de composés de formule AB avec A un élément dont l'état d'oxydation est +II et B un élément dont l'état d'oxydation est -II. Typiquement, A est 25 choisi parmi Mg, Ca, Sr, Ba, Zn, Cd, Hg, Sn, Pb et des mélanges de ces éléments, et B est choisi parmi 0, S, Se, Te et des mélanges de ces éléments. Parmi les semi- conducteurs, on peut également citer les semi-conducteurs de formule CD avec C étant un élément dont 30 l'état d'oxydation est +III et D étant un élément dont l'état d'oxydation est -III. Typiquement, C est choisi 2910010 52 parmi Al, Ga, In et des mélanges de ces éléments, et D est choisi parmi N, P, As, Sb, Bi et des mélanges de ces éléments. Les semi-conducteurs de formule ECB2 avec E étant un élément dont l'état d'oxydation est +I, C 5 étant un élément dont l'état d'oxydation est +III et B étant un élément dont l'état d'oxydation est -II, dans laquelle B et C sont choisis comme précédemment, E est choisi parmi Cu, Ag et Au, sont également concernés par l'invention. Enfin, il est bien entendu possible 10 d'employer des semi-conducteurs plus simples tels que le Si ou le Ge, ainsi que leurs oxydes et carbures, ou des isolants comme le diamant. Les semi-conducteurs peuvent se présenter sous une forme intrinsèque ou dopée. Les NBs peuvent également être constitués 15 seulement des éléments préalablement cités. Les NBs peuvent également comporter un élément de nature organique. Il s'agit généralement dans ce cas et pour les NBs complexes, d'édifices 20 moléculaires particuliers comme des stabilisants ou des ligands organiques ou des films d'enrobage. Pour les NB simples, il s'agira généralement de carbone sous une forme structurale particulière comme un nanotube ou un fullerène. Les NBs peuvent également être constitués 25 seulement des éléments préalablement cités. Selon l'invention, et afin de permettre une plus grande flexibilité à l'utilisateur, il est recommandé d'employer des nano-objets fonctionnalisés. 30 Un NB est dit fonctionnalisé lorsque sa surface comporte un ou plusieurs groupe BG2 présentant une 2910010 53 affinité pour le film hôte qui est le film présent sur le support. Dans le cas d'un NB simple, BG1 peut ainsi correspondre à une fonction chimique présente à la surface comme les fonctions OH qui sont présentes 5 sur les particules de silice ainsi qu'illustré dans les exemples. Dans le cas d'un NB complexe, BG1 peut être présent sur l'un des éléments ou l'une des parties seulement du NB, ainsi par exemple dans le cas d'une NP comportant des stabilisants, des ligands ou présentant 10 un enrobage, BG1 peut être présent sur plusieurs stabilisants organiques ou sur l'enrobage. Un stabilisant correspond à une molécule organique qui se lie à la surface du coeur du nano-objet 15 et qui maintient le NB à l'état colloïdal, utilement dans ce domaine, l'homme du métier pourra se référer à Roucoux et al., Chem. Rev. 2002, 102, 3757-3778. Ainsi, selon une première possibilité, un nano-objet fonctionnalisé présente typiquement un coeur 20 inorganique, ou du moins dont la surface est inorganique, constitué d'au moins un métal et/ou d'au moins un semi-conducteur ou un isolant tels que définis plus haut, auquel est lié au moins un stabilisant comportant un groupe organique BG1. Selon le nombre de 25 molécules de stabilisant présentes, il est possible de parler de couronne de nature organique. Selon une seconde possibilité, il est également possible d'employer un NB fonctionnalisé comportant un enrobage organique, un tel NB fonctionnalisé peut notamment être 30 obtenu par le procédé de préparation d'un film organique à la surface d'un support précédemment décrit 2910010 54 appliqué à un NB, i.e. correspondant au coeur qu'il est souhaitable d'enrober. Dans ce cas, il y a lieu de remarquer que considérant la grande flexibilité d'application du procédé de préparation de film 5 organique à la surface d'un support tel qu'il a été précédemment décrit, la nature du coeur peut être variable, tant simple que complexe et inorganique qu'organique, pour de plus amples précisions il est utile de se référer à ce qui a été développé ainsi 10 qu'aux exemples qui illustrent l'application à différentes surfaces. Le film organique sera préparé de telle sorte qu'il comporte un groupe BG1. Typiquement, les stabilisants sont choisis 15 parmis les molécules amphiphiles commes les tensio-actifs ou les polyoxanions, les polymères comme le PVP (polyvinylpyrolydone), le PEG (polyéthylène glycol), les molécules chargées de faible poids moléculaire, en général moins de 200 g.mol-1, comme le citrate de sodium 20 ou l'acétate de sodium, et enfin les ligands chimiques de coordination comme les bases de Lewis telles que les dérivés du BINAP (2,2'-bis(diphenylphosphino)-1,1'- binaphthyl). 25 Les stabilisants utilisables dans le cadre de l'invention pour les NBs fonctionnalisés comportant un coeur composé d'un métal et/ou d'un semi-conducteur et/ou d'un isolant, ou dont la surface présente une telle composition, sont notamment des ligands de 30 formule (III) . 2910010 BG1 - (SG)p - Y dans laquelle : - Y représente un atome ou un groupe 5 d'atomes susceptible(s) de se lier à un métal et/ou à un composé semi-conducteur et/ou un isolant; - SG représente un groupe espaceur ; - BG1 est tel que défini précédemment ; - p est égal à 0 ou 1. 10 Selon l'invention, Y sera choisi en fonction du coeur du NB qui est employé dans le cadre du procédé. Y peut se lier de manière covalente, par complexation, chélation, ou par interaction 15 électrostatique à la surface du coeur. De manière utile, afin de déterminer la structure la mieux adaptée au NB considéré, l'homme du métier pourra notamment se référer à l'art antérieur et particulièrement à Colloids and Colloid Assemblies, Frank Caruso (Ed.), 1. 20 Ed. Dec. 2003, Wiley-VCH, Weinheim ou à Templeton, A. C.; Wuelfing, W. P.; Murray, R. W., Monolayer-Protected Cluster Molecules. Acc. Chem. Res. 2000, 33 (1), 27 -36. Y peut notamment être un thiol, un dithiol, 25 un carbodithioate, dithiocarbamate, xanthate, lorsque le coeur, ou la surface du coeur, correspond à un métal tel que l'or, l'argent, le cuivre, le platine, le palladium ou encore lorsqu'il, ou elle, correspond à un semi-conducteur de type AB comme le CdSe, CdTe, ZnO, 30 PbSe, PbS, CuInS2r CuInSe2 ou Cu (In, Ga) Set . Dans le cas des coeurs composés d'oxydes, tel que l'oxyde de titane, 2910010 56 de zirconium, d'aluminium ou de fer, ou lorsque la surface du coeur présente une telle composition, Y peut notamment correspondre à un acide carboxylique, dicarboxylique, phosphonique, diphosphonique, 5 sulfonique ou hydroxamique, les acides pouvant être sous forme déprotonée, ainsi que cela a été exposé dans l'art antérieur et notamment dans la demande internationale WO 2004/097871. 10 Selon l'invention, il est préférable que p soit égal à 1. Un groupe espaceur SG, correspond généralement à un groupe qui ne développe pas d'interaction autre que de nature stérique, de nature hydrophile ou hydrophobe ou d'affinité avec le coeur du 15 NB ou le film organique hôte auquel est appliqué le procédé, et qui ne réagit pas significativement avec eux (pas de manière détectable). Typiquement, l'espaceur peut être une chaîne carbonée ne comportant pas d'hétéroatome. Il peut, par exemple, s'agir d'une 20 chaîne de nature aliphatique, e.g. chaîne alkyl, de préférence de 1 à 22, et typiquement 6 à 16, atomes de carbone, d'une chaîne aromatique, ou d'une chaîne hétérocyclique, comme une chaîne polyéther. 25 Selon une première modalité, il est possible d'appliquer le procédé à un support recouvert d'un film organique fonctionnalisé de telle sorte qu'il présente un groupe organique BG2 présentant une affinité pour le coeur du NB. Ainsi, selon un mode de 30 réalisation particulier, BG2 peut être choisi parmi les groupes précédemment listés pour Y et les NBs auront 2910010 57 une composition, ou du moins leur surface, telle que précédemment listée en accord avec Y. Selon une seconde modalité de réalisation, 5 il est possible d'appliquer le procédé à un support recouvert d'un film organique fonctionnalisé de telle sorte qu'il présente un groupe organique BG3 présentant une affinité pour le groupe BG1 présent sur le stabilisant ou l'enrobage du coeur du NB. BG1 et BG3 10 forment alors un couple présentant une interaction de type électronique qui sera typiquement le siège de l'affinité entre le film organique et les NBs fonctionnalisées. 15 Selon une troisième modalité, il est possible d'appliquer le procédé à un support recouvert d'un film organique fonctionnalisé de telle sorte qu'il présente à la fois un groupe organique BG3 et un groupe BG2. Ce mode de réalisation est adapté lorsque le NB 20 comporte un enrobage ou un stabilisant comportant des groupes de type BG1 et lorsque la surface de son coeur comporte également ce type de groupe, les fonctions chimiques présentes à la surface du coeur, bien que toutes deux susceptibles de développer une interaction 25 avec le film hôte, peuvent bien entendu être différentes. A titre de film organique hôte, fonctionnalisé par des groupes BG2 et/ou BG3, et à titre 30 de film d'enrobage, fonctionnalisé par un groupe BG1, pour le coeur de NB, il est avantageux d'employer un 2910010 58 film préparé selon le procédé préalablement exposé à partir d'un primaire et d'un monomère différent du primaire d'adhésion et polymérisable par voie radicalaire. Il est recommandé d'employer des films 5 fonctionnalisables ainsi qu'ils ont été définis plus haut, typiquement BG2 et BG3 pourront correspondre à un GCF que comporte le film. La présence d'un monomère souvent aisément dérivatisable ou présentant des fonctions organiques particulières est adaptée. Ainsi 10 que cela a été précisé plus haut, il est possible d'effectuer une modification des GCF que comporte un film pour accéder à d'autres GCF. Dans ce cadre, il est particulièrement recommandé d'employer les monomères vinyliques et notamment les monomères vinyliques de 15 formule générale (II), et particulièrement ceux pour lesquels R1 est un acide carboxylique, une amine, ou un groupe carboné présentant ces fonctions, typiquement les autres substituants R2 à R4 étant des H. Il s'agira particulièrement de l'acide acrylique. Bien entendu 20 lors de la synthèse du film organique, celui-ci peut comporter un précurseur du groupe BG2, BG2 ou BG3, un tel précurseur peut être transformé, lorsque l'utilisateur le décide, en groupe d'affinité correspondant en réalisant quelques étapes, typiquement 25 une ou deux, chimiques simples. Ainsi, par exemple, il est possible deconvertir facilement les fonctions acide carboxylique d'un film élaboré à partir d'acide acrylique en fonction carboxylate par une simple réaction acido-basique. 30 2910010 59 Par ailleurs, à titre de film organique hôte, il est bien entendu possible d'employer un film fonctionnalisé par un greffon. Selon cette modalité de réalisation il est souhaitable d'employer un greffon 5 présentant une propriété de chelation. Dans ce cas le groupe BG2 et/ou BG3 correspond avantageusement à un GI tel qu'il a été défini plus haut, un tel GI est une structure chelatante ou complexante. Le greffon peut être greffé selon les modalités présentées plus haut, 10 il est notamment possible qu'il comporte également un groupe de liaison LG tel qu'il a été défini. Ainsi par exemple il est possible d'employer des films comportant des molécules dérivés 15 de cyclodextrines, de prophyrine ou de callixarènes. Ainsi des molécules organiques ou des sels, par exemple de plob, comme le nitrate de plomb, peuvent être chelatés ou complexéss. 20 Typiquement, Y développera une interaction plus faible avec le coeur du NB que l'interaction que la surface du coeur pourrait développer avec le film hôte du support. Ainsi, l'interaction qui pourrait exister entre le coeur d'un NB complexe et Y sera 25 avantageusement moins forte que celle qui pourrait exister entre le coeur d'un tel NB et BG2. Au sens de l'invention, le solvant de suspension est un solvant qui permet la formation d'une 30 suspension de NBs. Ils correspondent typiquement aux solvants dans lesquels les NBs sont préparés car ils 2910010 évitent ou retardent l'aggrégation des NBs. Le solvant de suspension sera avantageusement choisi parmi les solvants de gonflement, ainsi qu'ils ont été définis plus haut. 5 La suspension de NBs sera de préférence homogénéisée avant d'être utilisée. Il est, par exemple, possible de soumettre la suspension à une agitation mécanique, de préférence vigoureuse, ou 10 encore à un traitement ultrasonore. La concentration en NBs dans la suspension et la durée de mise en contact du film avec la suspension sont variables et peuvent être adaptées 15 selon la quantité de NB que l'utilisateur souhaite intégrer au film. Des essais préliminaires en fonction de l'affinité existante entre le film et les NBs permettent de déterminer aisément des conditions opératoires raisonnables pour la mise en oeuvre du 20 procédé, utilement l'utilisateur se réfèrera aux exemples. Il est évident que l'augmentation de la concentration de la suspension permet de réduire le temps nécessaire pour intégrer une quantité donnée de NBs dans le film. De la même manière, l'augmentation de 25 la durée du contact permet d'intégrer une quantité plus importante de NBs pour un temps donné. Ainsi, par exemple, pour un film de 200 à 300 nm, une mise en contact avec une suspension NPs de Pt durant 15 à 60 min permet d'obtenir un film comportant des 30 nanoparticules. A titre de solvant, il est par exemple possible, lorsque le film comporte des groupes 2910010 61 d'affinité de type carboxylate, d'employer comme solvant de suspension un solvant hydrophile comme l'eau ou un alcool de faible poids moléculaire tel que le méthanol ou l'éthanol, ou un mélange de ceux-ci. Le 5 choix d'un solvant hydrophile permet par exemple de réaliser une suspension de NPs de silice, d'or ou de platine stabilisée par un stabilisant comportant un groupe hydrophile, comme un ammonium. Dans de tels solvants de suspension, il est également possible 10 d'employer des NBs comportant des groupes hydrophiles à leur surface comme les NPs de silice. Utilement, l'homme du métier pourra se référer aux exemples. L'invention permet en outre de réaliser des 15 supports recouverts de films comportant une ou plusieurs zones de coalescence à partir de supports recouverts de films organiques comportant des NBs, ces derniers films pouvant être obtenus par le procédé préalablement présenté. Ainsi, avantageusement le 20 procédé d'incorporation de NBs sera appliqué à des NBs susceptibles d'entrer en coalescence sous l'action d'un agent de coalescence, et comportera une étape supplémentaire d'exposition d'une zone de la surface du support, recouverte du film comportant les NBs, à un 25 agent de coalescence. La coalescence de NBs est généralement définie comme la disparition de la frontière entre deux NBs au contact l'un de l'autre, ou entre un NB et un objet de taille plus importante et de composition similaire, suivie par un changement de 30 forme entrainant une réduction de la surface totale du système. 2910010 62 Le procédé est généralement réalisé par la mise en présence du film comportant les NBs, typiquement obtenu selon le procédé exposé précédemment, avec l'agent de coalescence. Le procédé 5 peut bien entendu être réalisé sur une zone, ou bien plusieurs, du support comportant le film en exposant ladite zone à l'agent de coalescence. Ce procédé peut ainsi être réalisé de manière localisée. L'agent de coalescence peut entraîner une modifications du support 10 et des éventuels films et couches organiques présents sur le support, une application localisée de l'agent peut ainsi être préférable. Les NBs suceptibles de subir une coalescence sont, par exemple, des NBs simples, il 15 s'agira généralement de NBs métalliques et notamment de NCs ou de NPs de métaux ou d'alliages métalliques, ou encore de NB complexes comme les NBs fonctionnalisés présentant un coeur métallique. L'agent de coalescence peut être une 20 variation d'un paramètre physique ou irradiation, lorsque le procédé est appliqué à une zone particulière du support le paramètre sera modifié uniquement dans cette zone. Les paramètres physiques susceptibles d'être modifiés pour obtenir une coalescence des NBs 25 sont connus de l'homme du métier. Ainsi, par exemple, la modification de la température ou une irradiation, photonique ou électronique, peuvent être utilisées. Généralement, un traitement thermique à une température comprise entre 250 et 500 C, et par exemple 250 à 350 C 30 pendant 2 à 5 min permet par d'obtenir la coalescence de nanoparticules de platine, un tel traitement 2910010 63 effectué sur l'ensemble de la surface du support présentant un film comportant les nanoparticules conduit à la formation d'un film métallique homogène. Des essais pourront être réalisés pour déterminer la 5 température minimum pour un temps donné en fonction des NBs et notamment en fonction de leur taille ainsi que de leur composition. De la même manière, l'application localisée d'une source cohérente infra-rouge, comme un laser de type CO2r conduit aisément à des zones de 10 coalescence localisées. L'application d'un faisceau d'électrons par exemple à l'aide d'un microscope permet de réaliser une coalescence localisée des NPs. La présente invention concerne également un 15 support solide non-conducteur de l'électricité sur lequel est greffé un film organique, comportant des NBs, et particulièrement des NPs,dont la première unité liée de façon covalente audit support non-conducteur de l'électricité est un dérivé d'un primaire d'adhésion. 20 Le support solide non-conducteur de l'électricité selon la présente invention peut éventuellement présenter un masque tel que précédemment défini, il peut également comporter des molécules greffées selon les modalités précédemment exposées. 25 Avantageusement, le film organique comportant des NBs, et particulièrement des NPs, comprend, en plus de la première unité liée de façon covalente au support non-conducteur de l'électricité 30 dérivé d'un primaire d'adhésion, des monomères de natures identiques ou différentes, liés les uns aux 2910010 64 autres par réaction radicalaire et éventuellement des dérivés du primaire d'adhésion. Ainsi, comme précédemment expliqué, le film organique est un film essentiellement polymère. Plus particulièrement, il 5 peut se présenter sous la forme d'un film polymère séquencé ou d'un film copolymère statistique. Les supports solides non-conducteurs de l'électricité, les primaires d'adhésion et les monomères sont tels que précédemment définis. Typiquement les NBs, et 10 particulièrement les NPs, seront présentes dans les couches les plus externes du film. Par ailleurs, il est possible d'employer des solutions d'électrodéposition pour former un 15 revêtement métallique, et notamment de cuivre, sur un support revêtu d'un film organique obtenu par le procédé précédemment décrit. Généralement, l'électrodéposition sera effectuée sur des films organiques ne comportant pas de NBs. Typiquement, pour 20 mettre en oeuvre de telles dispositions l'homme du métier se réfèrera utilement à la demande internationale WO 2007/034116 et notamment aux exemples. Ainsi, le procédé d'électrodéposition sur un support revêtu d'un film organique, susceptible d'être 25 obtenu par le procédé précédemment exposé, peut notamment être réalisé en effectuant les étapes suivantes: - une étape dite d' entrée a froid au cours de laquelle la surface du support est mise en 30 contact sans polarisation électrique avec un bain d'électrodéposition, et de préférence maintenue dans 2910010 cet état pendant une durée d'au moms 5 secondes, de préférence comprise entre 10 et 60 secondes, et avantageusement d'environ 10 a 30 secondes, une étape de formation du revêtement 5 métallique au cours de laquelle ladite surface est polarisée pendant une durée suffisante pour former ledit revêtement, -une étape dite de sortie a chaud , au cours de laquelle ladite surface est séparée du bain 10 d'électrodéposition tandis qu'elle est encore sous polarisation électrique. La présente invention concerne également l'utilisation d'une solution contenant au moins un 15 solvant protique, au moins un primaire d'adhésion, éventuellement au moins un monomère différent du primaire d'adhésion et, éventuellement, au moins un amorceur chimique tels que précédemment définis pour former, dans des conditions non-électrochimiques et 20 permettant la formation d'au moins un radical sur le primaire d'adhésion, un film organique à la surface d'un support solide en contact avec ladite solution. L'invention concerne également un kit de 25 préparation d'un film organique essentiellement polymère à la surface d'un échantillon. Un tel kit comprend notamment . dans un premier compartiment, une solution contenant au moins un primaire d'adhésion tel 30 que précédemment défini, 2910010 66 éventuellement, dans un deuxième compartiment, une solution contenant au moins un monomère polymérisable par voie radicalaire différent du primaire d'adhésion tel que précédemment défini, 5 - et, éventuellement, dans un troisième compartiment, une solution contenant au moins un amorceur chimique de polymérisation tel que précédemment défini. Le kit selon la présente invention peut 10 éventuellement, en outre, contenir un compartiment contenant une suspension d'au moins un nano-objet dans un solvant de suspension et/ou un compartiment contenant une solution de fonctionnalisation. Dans une variante du kit selon l'invention, 15 le premier compartiment contient non pas la solution contenant au moins un primaire d'adhésion mais une solution contenant au moins un précurseur d'un primaire d'adhésion. Au sens de précurseur de primaire d'adhésion , il faut comprendre une molécule séparée 20 du primaire par une étape opératoire unique et aisée à mettre en oeuvre. Dans ce cas, le kit comprendra éventuellement au moins un autre compartiment dans lequel se trouvera au moins un élément nécessaire pour élaborer le primaire à partir de son précurseur 25 (troisième compartiment ou quatrième compartiment si présence d'un amorceur chimique). Ainsi, le kit pourra par exemple contenir une solution d'une aryleamine, précurseur du primaire d'adhésion, et également une solution de NaNO2 pour permettre par ajout la formation 30 d'un sel d'aryle diazonium, primaire d'adhésion. L'homme du métier aura compris que l'utilisation d'un 2910010 67 précurseur permet d'éviter de stocker ou transporter des espèces chimiques réactives. Le solvant protique peut être contenu dans l'une quelconque des solutions des premier et deuxième 5 compartiments et éventuellement dans la solution du troisième ou du quatrième compartiment. Avantageusement, un solvant protique identique ou différent est contenu dans chacune des solutions des premier et deuxième compartiments et éventuellement 10 dans la solution du troisième ou du quatrième compartiment. Les solutions des différents compartiments pourront bien entendu contenir différents autres agents identiques ou différents tels que des agents 15 stabilisants ou des tensio-actifs. L'utilisation du kit s'avère simple puisqu'il suffit de placer l'échantillon dont la surface doit être traitée au contact du mélange des solutions préparé de façon extemporanée en mélangeant les solutions des différents compartiments, 20 de préférence sous agitation et notamment sous ultrasons. Avantageusement, seule la solution contenant le monomère i.e. du deuxième compartiment est placée sous ultrasons avant d'être mélangée à la solution contenant le primaire d'adhésion prépare 25 extemporanément à partir d'un précurseur ou présent dans la solution du premier compartiment. L'invention permet d'accéder à des films polymériques présentant de remarquables propriétés. Il 30 y a tout d'abord lieu de remarquer que les films présentent une tenue particulièrement importante 2910010 68 puisqu'après un lavage avec un solvant dans lequel le monomère est particulièrement soluble et en présence d'ultrasons, l'épaisseur du film ne varie pas de manière significative. En outre, il est possible de 5 contrôler avec une remarquable efficacité l'épaisseur de film obtenu en faisant varier les paramètres expérimentaux comme le temps de réaction ou la concentration en espèce active. La composition des films est également homogène et il est possible de la 10 contrôler avec une grande précision, ce qui donne accès tant aux films polymériques de type statistique que de type séquencé (également appelé type bloc ou alternant). Les films sont conformes, i.e. ils présentent une surface homogène sur l'ensemble de la 15 surface à laquelle le procédé a été appliqué. Cette invention permet donc l'accès à de très nombreuses fonctionnalisations sur une très grande variété de surfaces avec différents monomères qui peuvent être associés les uns aux autres. 20 Il est bien entendu possible d'appliquer l'ensemble des procédés décrit à partir d'un support de base, l'ordre et la succession des différents procédés, ainsi que l'application de certaines des modalités offertes par la présentes invention, comme le recourt à 25 des masques et la formation localisée de zones de coalescence, donnent accès à des supports recouverts par des films pouvant présenter une complexité, tel qu'un feuilletage de films successifs organiques et inorganiques, inégalée par une méthodologie aussi 30 simple à une échelle aussi faible. 2910010 69 Les avantages de l'invention sont multiples. Ce procédé permet à l'aide d'une seule méthode, simple et reproductible, d'accéder au greffage de surfaces conductrices ou non. La mise en oeuvre de ce 5 procédé ne nécessite pas d'investissement lourd au niveau appareillage spécifique tels que potentiostats, installations sous vides coûteuses... De plus, la mise en oeuvre du procédé s'avère simple et rapide en comparaison aux autres techniques aujourd'hui connues 10 pour le greffage ou l'enduction de surfaces. Cette méthode ne nécessite pas de connexion à un circuit électrique contrairement à l'électrochimie et permet ainsi son application sur des surfaces difficilement connectables telles que les nana objets. De plus, cette 15 polymérisation radicalaire peut s'effectuer en présence d'oxygène et n'implique pas de précautions particulières lors de la synthèse. Comme schématisé à la figure 8, la présente invention est utilisable en milieu aqueux sans autre 20 appareillage qu'un récipient dans lequel se passe la réaction. Il n'est donc plus nécessaire de brancher la surface à greffer sur un potentiostat (Figure 8a) mais juste de la tremper dans la solution du milieu réactionnel (Figure 8b). Cette technique permet de 25 synthétiser un grand nombre de polymères dont les monomères sont solubles ou non en milieu aqueux, sur une très large variété de surfaces conductrices ou non de l'électricité avec une cohésion très importante, les films obtenus résistant aux ultrasons dans différents 30 solvants. 2910010 L'invention permet ainsi de revêtir et de fonctionnaliser, avec une grande efficacité, un nombre considérable de surfaces de nature variée et jusque là non décorées ou greffées telles qu'une surface de PTFE. 5 Les domaines d'application sont très nombreux et un tel procédé est par exemple applicable dans la biologie, notamment pour des démarches de biocompatibilité (revêtement de stent), pour la fonctionnalisation et notamment la protection des surfaces, comme les métaux 10 (anticorrosion) ou les fibres (hydrofuge), pour le traitement d'effluents en revêtant les films de molécules complexantes, ou encore pour effectuer du collage structural à partir du film greffé. Par ailleurs la fonctionnalisation peut 15 être localisée grâce à l'utilisation de masque. Il est ainsi possible de revêtir de maniere précise différentes zones d'une même surface en protégeant d'autres zones avec un ou plusieurs masques. Ce type de procédure est facilement mis en oeuvre car des masques 20 organiques aisément éliminables peuvent être employés, il pourra notamment s'agir de simples dépôts effectués à l'aide de feutres imprégnés d'encre ou d'enduction par un corps gras. Enfin, la fonctionnalisation des surfaces 25 d'intérêt peut encore être augmentée par l'utilisation de greffons eux-mêmes greffés sur le film greffé. La mise en oeuvre du procédé selon l'invention s'inscrit en outre dans une démarche non polluante puisqu'il peut être réalisé en milieu aqueux 30 et qu'il produit peu de déchets, l'un des produits de réaction pouvant notamment être le diazote. 2910010 71 D'autres caractéristiques et avantages de la présente invention apparaîtront encore à l'homme du métier à la lecture des exemples ci-dessous donnés à 5 titre illustratif et non limitatif, en référence aux figures annexées. BRÈVE DESCRIPTION DES DESSINS La figure 1 présente le spectre IR d'une lame d'or traitée conformément à une variante du 10 procédé de la présente invention avec une solution dont le sel de diazonium a été préparé in situ à partir de p-benzylamine. La figure 2 présente le spectre IR d'une lame d'or traitée conformément à une variante du 15 procédé de la présente invention i.e. avec une solution dont le sel de diazonium a été préparé in situ à partir de p-phenyldiamine. La figure 3 le spectre IR d'une lame d'or traitée conformément à une variante du procédé de la 20 présente invention, i.e. avec une solution de diazonium, après 5, 10 et 15 minutes d'exposition de la lame (respectivement (a), (b) et (c)). La figure 4 présente le spectre IR d'une lame de nickel traitée conformément à une variante du 25 procédé de la présente invention avec une solution dont le sel de diazonium a été préparé in situ à partir de p-benzylamine. La figure 5 présente le spectre IR d'une lame de d'acier (AISI 316L) traitée conformément à une 30 variante du procédé de la présente invention avec une 2910010 72 solution dont le sel de diazonium a été préparé in situ à partir de p-benzylamine. La figure 6 représente une image AFM d'une surface de diamant recouverte d'un film de primaire 5 (Figure 6a) et une courbe profilométrique (longueur X (nm)/hauteur Z(À)) de cette surface signalée par une double flèche sur l'image AFM (Figure 6b). La figure 7 propose la représentation schématique d'un film séquentiel (Figure 7a) et d'un 10 film statistique (Figure 7b) préparés selon la présente invention. La figure 8 propose une représentation schématique des procédés de greffage de l'état de la technique (Figure 8a) et du procédé selon la présente 15 invention (Figure 8b). La figure 9 présente le spectre IR d'une lame d'or traitée conformément à une variante du procédé de la présente invention i.e. avec une solution dont le sel de diazonium a été préparé in situ et en 20 utilisant un monomère. La figure 10 présente, pour une lame d'or traitée conformément à la présente invention, avec un primaire et un monomère, d'une part, le spectre IR de ladite lame d'or traitée à différents temps 25 d'exposition (Figure 10a) et, d'autre part, le spectre IR de ladite lame d'or traitée en fonction de la quantité de limaille de fer (Figure 10b). La figure 11 présente les analyses par spectrométrie XPS (spectroscopie des photoélectrons X) 30 d'un feutre de carbone conducteur (Figure 11a) et du même feutre de carbone sur lequel est greffé un film 2910010 73 organique préparé selon le procédé de la présente invention i.e. à partir d'un sel de diazonium créé in situ et d'acide acrylique et ce en présence de limaille de fer (PAA pour polymère d'acide acrylique) (Figure 5 llb). La figure 12 présente le spectre IR d'une lame d'or traitée selon le procédé de la présente invention pour former un film séquentiel. La figure 13 présente le spectre IR d'une 10 lame d'or traitée selon le procédé de la présente invention pour former un film statistique. La figure 14 présente le spectre IR d'une lame d'or traitée selon le procédé de la présente invention pour former un film à partir d'un monomère 15 insoluble dans le solvant de réaction. La figure 15 présente le spectre IR d'une lame de verre traitée selon le procédé de la présente invention avec un primaire et un monomère. La figure 16 présente une photographie de 20 nanotubes de carbone (Figure 16a) et une photographie de nanotubes de carbone après un traitement selon l'invention avec un primaire et un monomère (Figure 16b). La figure 17 présente le spectre IR d'une 25 lame de PTFE traitée selon le procédé de la présente invention avec un primaire et un monomère. La figure 18 présente les spectres IR obtenus pour une lame d'or (Figure 18a) et une lame de titane (Figure 18b) traitées de façon identique et 30 selon le procédé de la présente invention i.e. à partir 2910010 74 de 2-hydroxyéthylméthacrylate et d'un sel de diazonium préparé in situ et ce, en présence de limaille de fer. La figure 19 présente la photographie d'une goutte d'eau sur une lame de verre vierge (Figure 19a) 5 et la photographie d'une goutte d'eau sur la même lame de verre revêtue de p-butylméthacrylate (p-BuMA) conformément au procédé selon l'invention (Figure 19b). La figure 20 présente la cartographie IR/AFM obtenue pour des lames d'or recouvertes d'un 10 masque d'encre commerciale après traitement par le procédé en présence d'hydroxyméthylmétacrylate (Figure 20a) ou d'acide acrylique (Figure 20b) et élimination du masque. La figure 21 présente la cartographie 15 IR/AFM obtenue pour une lame d'or recouverte d'un masque de thiol après traitement par le procédé en présence d'acide acrylique et élimination du masque. La figure 22 présente la cartographie IR/AFM obtenue pour une lame d'or recouverte d'un 20 masque de thiol après traitement par le procédé en présence d'hydroxyméthylmétacrylate et élimination du masque avec différents motifs (Figure 22a et Figure 22b). La figure 23 présente le spectre IRRAS 25 d'une lame d'or recouverte d'un film comportant du PHEMA et un dérivé de cyclodextrine. La figure 24 présente le spectre IRRAS d'une lame d'or recouverte d'un film comportant du PHEMA et un dérivé de calixarène. 30 La figure 25 présente les spectres XPS, C] (25a) et NI, (25b), d'une lame d'or recouverte d'un film 2910010 élaboré à partir d'un primaire seul et comportant un dérivé de prophyrine. La figure 26 présente un spectre XPS (global) d'un film comportant du PAA, greffé sur une 5 lame d'or, avant incorporation des nanoparticules de Pt. La figure 27 présente un spectre XPS (global) d'un film comportant du PAA, greffé sur une lame d'or, après incorporation des nanoparticules de 10 Pt. La figure 28 présente un spectre XPS (global) d'un film comportant du PAA, greffé sur des nanotubes de carbone, après incorporation des nanoparticules de Pt. EXPOSÉ DÉTAILLÉ DE MODES DE RÉALISATION PARTICULIERS Les exemples qui suivent ont été réalisés dans une cuve en verre. Sauf précision contraire, ils ont été réalisés dans des conditions normales de 20 température et de pression (environ 25 C sous environ 1 atm) à l'air ambiant. Sauf mention contraire, les réactifs employés ont été directement obtenus dans le commerce sans purification supplémentaire. Les lames d'or employées avaient une surface de 1 cm2. 25 Aucune précaution n'a été prise concernant la composition de l'atmosphère et les solutions n'ont pas été dégazées. Lorsque le temps de réaction n'est pas précisé, il s'agissait d'une exposition de la surface à traiter pendant 1 à 15 min à la solution de 30 réactifs. 15 2910010 76 Quatre séries d'exemples illustrent les modes de réalisation de l'invention, la première concerne les films préparés à l'aide d'un primaire d'adhésion, la seconde les films préparés à l'aide d'un 5 primaire d'adhésion et d'un monomère, la troisième les films fonctionnalisables, la quatrième les films comportant des nano-objets. 1 -Primaire d'adhésion seul 10 Exemple 1-1 - Préparation d'un film sur une plaque d'or à partir d'un sel de diazonium issu de la para-benzyl amine, préparé in situ en présence de limaille de fer 15 A 4 ml d'une solution de para-benzylamine à 0,1 M dans HC1 (0,5 M), ont été ajoutés 4 ml d'une solution de NaNO2 à o, l M dans de l'eau afin de former le sel de diazonium. A cette solution de sel de diazonium, ont été ajoutés 200 mg de limaille de fer. 20 Une plaque d'or a alors été introduite dans le milieu réactionnel pendant 15 min. La plaque a ensuite été rincée à l'eau à l'acétone, passée aux ultrasons dans du DMF puis dans une solution basique de soude à pH = 25 9,5 de façon d'être séchée. Les (spectroscopie la présence du avec le tempsà déprotoner l'amine primaire, avant analyses par spectrométrie XPS des photoélectrons X) et IR confirment film attendu dont l'épaisseur augmente de réaction. Les bandes spécifiques du 30 poly-benzylamine à 1476 cm-1 (Déformation C=C), 1582 cm-1 (Déformation N-H) et 3362 cm-1 (Elongation N- 2910010 77 H) sont visibles sur le spectre IR d'une plaque après le traitement (Figure 1). Exemple 2-2 -Préparation d'un film sur une 5 plaque d'or à partir d'un sel de diazonium issu de la p-phenyldiamine préparé in situ en présence de limaille de fer A 4 ml d'une solution de p-phenyldiamine à 0,1 M dans HC1 (0,5 M), ont été ajoutés 4 ml d'une 10 solution de NaNO2 à o, l M dans de l'eau afin de former le sel de diazonium. A cette solution de sel de diazonium, ont été ajoutés 200 mg de limaille de fer. Une plaque d'or a alors été introduite dans le milieu réactionnel pendant 15 min. La plaque a ensuite été 15 rincée à l'eau à l'acétone, passée aux ultrasons dans du DMF puis dans de l'eau avant d'être séchée. Les analyses par spectrométrie XPS (spectroscopie des photoélectrons X) et IR confirment la présence du film attendu dont l'épaisseur augmente 20 avec le temps de réaction. Les bandes spécifiques du pphenylamine à 1514 cm-1 (Déformation C=C), 1619 cm-1 (Déformation N-H) et 3373 cm-1 (Elongation N-H) sont visibles sur le spectre IR d'une plaque après le traitement (Figure 2). 25 Exemple 2-3 -Contrôle de l'épaisseur du film Afin de montrer l'influence de différents paramètres sur l'épaisseur du film organique, le 30 procédé a été appliqué à une lame d'or, mise en présence d'une solution contenant du chlorure de 4- 2910010 78 aminobenzyldiazonium, dans des conditions nonélectrochimiques permettant la formation d'entités radicalaires. Ce choix a notamment été motivé par la présence des bandes d'adsorption caractéristiques du 5 film obtenu à 1504 cm-1 (Déformation C=C), 1605 cm1 (Déformation N-H) et 1656 cm-1 (Elongation N-H). Une solution de sel de diazonium dans l'eau a été préparée en additionnant à 4 ml d'une solution à 0,1 M (4.10-4 moles) de p-4-aminobenzylamine dans du HC1 10 (0,5 M), 4 ml d'une solution de NaNO2 à o, l M (4.10-4 moles) sous agitation. A cette solution, a été ajoutée une lame d'or. Pour étudier l'influence du temps de réaction, la solution a alors été placée dans des 15 conditions non électrochimiques permettant la formation de radicaux sur le primaire d'adhésion par l'ajout de 200 mg de limaille de fer. La plaque a ensuite été extraite du milieu réactionnel et rincée immédiatement avec de l'eau puis à l'acétone et au diméthylformamide 20 (DMF) sous l'action d'ultrasons et enfin séchée sous un courant d'argon. Ainsi que l'illustre le spectre IR représenté à figure 3, le temps d'exposition de l'échantillon au milieu réactionnel exerce une 25 influence sur l'épaisseur du film obtenu. Des temps d'exposition de 5, 10 et 15 minutes ont été testés, il apparait qu'une exposition prolongée augmente l'épaisseur du film. En effet, l'augmentation de l'intensité des bandes d'adsorption du poly-p-4- 30 aminobenzylamine 1504 cm-1, 1605 cm-1 et 1656 cm-1 2910010 79 traduit une augmentation de l'épaisseur du film au cours du temps. Exemple 2-4 - Préparation d'un film sur une 5 plaque d'or à partir du p-nitrophenyldiazonium commercial en présence de limaille de fer L'expérience a été menée selon le protocole exposé à l'exemple I-2 en utilisant du pnitrophenyldiazonium commercial (Aldrich ) solubilisé à 10 0,05 M dans une solution de HC1 (0,5 M). La plaque d'or a alors été immergée dans la solution pendant environ 15 min. La plaque a ensuite été rincée à l'eau et à l'acétone, passée aux ultrasons dans du DMF puis dans de l'eau avant d'être séchée. 15 Comme précédemment, les analyses par spectrométrie XPS ont confirmé la présence du film attendu dont l'épaisseur augmente avec le temps de réaction. 20 Exemple 2-5 -Préparation d'un film sur une plaque d'or à partir d'un sel de diazonium créé in situ en présence de laine d'acier Le mode opératoire est identique à celui de l'exemple I-1. La limaille de fer a été remplacée par 25 environ 5-10 mg de fibres de laine d'acier (fournisseur CASTORAMA ) successivement fine (0), extra fine (00) et super fine (000), ce qui permet de ne pas avoir de résidus de fer solide dans la solution. Les analyses XPS et IR confirment la 30 présence du film attendu dont l'épaisseur augmente avec le temps de réaction. 2910010 Exemple 2-6 -Préparation d'un film sur une plaque d'or à partir d'un sel de diazonium créé in situ en milieu basique 5 Le mode opératoire est identique à celui de l'exemple I-1. A la limaille de fer, a été substitué 0,3 ml d'une solution de soude à 2,5. 10-3 M afin de permettre une légère remontée de pH au-delà de 4. Les analyses XPS et IR confirment la 10 présence du film attendu dont l'épaisseur augmente avec le temps de réaction. Exemple 2-7 -Préparation d'un film sur une lame de verre à partir d'un sel de diazonium préparé in 15 situ en présence de limaille de fer Le protocole est identique à celui présenté à l'exemple I-1, une lame de verre a été employée dans ce cas. Le spectre IR confirme la présence du film attendu dont l'épaisseur augmente avec le temps de 20 réaction. Exemple 2-8 -Préparation d'un film sur une lame de Nickel à partir d'un sel de diazonium préparé in situ en présence de limaille de fer 25 Le protocole est identique à celui présenté à l'exemple I-1, une lame de Nickel a été employée dans ce cas avec une température de réaction de 40 C. Le spectre IR obtenu (figure 4) confirme la présence du film attendu dont l'épaisseur augmente avec le temps de 30 réaction. 2910010 81 Exemple 2-9 Préparation d'un film sur une lame d'acier (AISI 316L) à partir d'un sel de diazonium préparé in situ en présence de limaille de fer Le protocole est identique à celui présenté 5 à l'exemple I-1, une lame d'acier AISI 316L a été employée dans ce cas. Le spectre IR (figure 5) confirme la présence du film attendu dont l'épaisseur augmente avec le temps de réaction. 10 Exemple I-10 - Préparation d'un film sur du diamant à partir d'un sel de diazonium préparé in situ en présence de limaille de fer Le protocole est identique à celui présenté à l'exemple I-1, un morceau de diamant a été employé 15 dans ce cas. Une image AFM (Figure 6) confirme la présence du film attendu dont l'épaisseur augmente avec le temps de réaction, l'analyse profilométrique montre la présence du film à la surface. 20 II û Primaire d'adhésion et monomère Exemple II-1 -Préparation d'un film sur une plaque d'or à partir d'un sel de diazonium préparé in situ et de 2-hydroxyéthylméthacrylate (HEMA) en 25 présence de limaille de fer A 4 ml d'une solution de p-phenylènediamine à 0,1 M dans HC1 (0,5 M), ont été ajoutés 4 ml d'une solution de NaNO2 à o, l M dans de l'eau afin de former le sel de diazonium. A cette solution de sel de 30 diazonium, ont été ajoutés 1 ml de HEMA puis 200 mg de limaille de fer. Une plaque d'or a alors été introduite 2910010 82 dans le milieu réactionnel pendant 15 min. La plaque a ensuite été rincée à l'eau à l'acétone, passée aux ultrasons dans du DMF puis dans de l'eau avant d'être séchée. 5 Les analyses par spectrométrie XPS (spectroscopie des photoélectrons X) et IR confirment la présence du film attendu dont l'épaisseur augmente avec le temps de réaction. Sur la figure 9, est représenté le spectre IR d'une plaque après le 10 traitement. Le tableau 1 présenté ci-après réunit un ensemble de valeurs d'épaisseurs obtenues pour les mêmes réactifs en faisant varier leurs concentrations, le temps d'exposition ou la quantité de limaille. HEMA (mol.rl) Diazonium (mol.rl) Temps (min) Fer (mg) Epaisseur (nm) 0,9 0,05 1 200 10 0,9 0,05 3 200 50 0,9 0,05 5 200 90 0,9 0,05 10 200 140 0,9 0,05 15 200 200 0,45 0,025 1 200 présence de limaille de fer 5 Le mode opératoire suivi correspond à celui décrit à l'exemple II-2 à ceci près qu'à la solution de sel de diazonium sont ajoutés 0,5 ml d'acide acrylique ainsi que 0,5 ml de HEMA. Le spectre IR obtenu est représenté à la 10 figure 13 : il confirme la présence du film statistique attendu constitué notamment des deux monomères. Exemple II-8 - Préparation d'un film sur une plaque d'or à partir d'un sel de diazonium préparé 15 in situ et de 4-vinyl-pyridine (4VP) en présence de limaille de fer A une solution de sel de diazonium préparée selon l'exemple II-2 contenant une lame d'or, ont été ajoutés 200 mg de limaille de fer puis une dispersion 20 de 1 ml de 4-vinyl-pyridine dans 10 ml d'eau, préparée par traitement ultrasonique. Après un temps de réaction variable, la lame est ensuite nettoyée et séchée selon les modalités décrites plus haut. Le spectre IR obtenu pour la plaque est 25 représenté figure 14. Les bandes caractéristiques à 1602, 1554, et 1419 nm valident la présence du film attendu. Exemple II-9 - Préparation d'un film sur 30 une lame de verre à partir d'un sel de diazonium 2910010 88 préparé in situ et de HEMA en présence de limaille de fer Le protocole est identique à celui présenté à l'exemple II-2, une lame de verre ayant été employée 5 dans ce cas. Le spectre IR représenté figure 15 confirme la présence du film attendu dont l'épaisseur augmente avec le temps de réaction. 10 Exemple II-10 - Préparation d'un film sur des nanotubes de carbone à partir d'un sel de diazonium préparé in situ et de HEMA en présence de limaille de fer A une solution de sel de diazonium préparée 15 comme indiqué à l'exemple II-2, ont été ajoutés 200 mg de limaille de fer et 1 ml de HEMA. A cette solution, ont ensuite été ajoutés 100 mg de nanotubes de carbone sous forme de tapis. Le tapis, après réaction, a été nettoyé selon le protocole décrit à l'exemple 2 avant 20 d'être séché. Les photographies obtenues par microscopie électronique à balayage (MEB), présentées à la figure 16 correspondent à des nanotubes avant (Figure 16a) et après (Figure 16b) traitement. 25 Exemple II-11 ù Préparation d'un film sur une surface de PTFE (teflon ) à partir d'un sel de diazonium préparé in situ et de HEMA en présence de limaille de fer 30 A 4 ml d'une solution de p-phenylènediamine à 0,1 M dans HC1 (0,5 M), ont été ajoutés 4 ml d'une 2910010 89 solution de NaNO2 à o, l M dans de l'eau afin de former le sel de diazonium. A cette solution de sel de diazonium, ont été ajoutés 1 ml de HEMA puis 200 mg de limaille de fer. Une pièce de teflon de 4 cm' est 5 alors introduite dans le milieu réactionnel pendant 15 min, la plaque a ensuite été rincée à l'eau et à l'acétone, passée aux ultrasons dans du DMF puis dans de l'eau avant d'être séchée. Les analyses par spectrométrie et IR 10 (Figure 17) confirment la présence du film attendu dont l'épaisseur augmente avec le temps de réaction. Exemple II-12 û application du procédé à différents échantillons Le procédé a été appliqué avec succès à un grand nombre d'échantillons de natures diverses et différents monomères ont été employés. Le sel de diazonium employé dans cet exemple a été préparé in situ à partir de p-phénylènediamine. Les résultats obtenus pour chaque type d'échantillon en fonction du monomère sont présentés dans le tableau 2 ci-après. Pour chacun des échantillons testés, la présence du film organique a été vérifiée à l'aide des spectres IR. 15 20 2910010 Support Monomère Temps (Mil Film rHEMA 15 oi Or Acide Acrviique 1.5 oui Acrylonitrile 1,5 oui Weér silicium HEM 20 oui uilicium Acide Acrylique 20 oui Mater silicium ,r rions ris 20 oui AWniniue HE.eietA. 30 oui Nu:minium Acide. Acrylique 30 oui Aiuminium AcrOpriiitrilie oui Nonotubs.0 HEMA 15 Oui Nanotubesü4 Acide Acrylique 15 oui Feutre HEM 15. oui Feutre Acide 15 oui Feutre .Actylopitffis 15 oui Fiatine HUMA 15 oui Pi.atine Ac He Acrylique 15 oui Merle Aayionitree. . 15 t.i Inox HEMA 15 oui Inox Acide Acreque 15 roui inox Acrylonitrile 15 ou( inc ZHEM.A 15 oui Zinc Acide 15 oui Zinc Acrylonitrile 15 oui Titane HEMA 15 oui Tbrie Aeryliique 15 osa{ Titane Acryicnitrile Nickei HEMA 15 oui Nicikei Acide Acrylique 1.5 oui Nickel Aeykeitriie . 15 oui Bois. HEMA 4. 5 oui Papier HEMA 45 oui Coton H EMA 45 oui Talus;' HEMA oui Tableau 2 Exemple 11-13 - Préparation d'un film sur 5 des surfaces de natures différentes (lame d'or et lame de titane) pour une même solution A 4 ml d'une solution de p-phenylènediamine à 0,1 M dans HC1 (0,5 M), ont été ajoutés 4 ml d'une solution de NaNO2 à 0, 1 M dans de l'eau afin de former 10 le sel de diazonium. A cette solution de sel de 2910010 91 diazonium, ont été alors ajoutés 1 ml de HEMA puis 200 mg de limaille de fer. Une lame d'or et en même temps une lame de titane de 4 cm' ont alors été introduites dans le milieu réactionnel pendant 15 min. Les lames 5 ont ensuite été rincées à l'eau et à l'acétone, passées aux ultrasons dans du DMF puis dans de l'eau avant d'être séchées. Les analyses par spectrométrie et IR (Figure 18) confirment la présence du film attendu pour 10 les deux supports. Exemple II-14 - Préparation d'un film sur une plaque de verre à partir d'un sel de diazonium préparé in situ et de Butylméthacrylate en présence de 15 limaille de fer A une solution de sel de diazonium préparée selon l'exemple II-2 et contenant une lame de verre préalablement nettoyée par un traitement à la solution "piranha" (i.e. un mélange 60/40 en volume d'acide 20 sulfurique concentré et d'eau oxygénée à 110 volumes), ont été ajoutés 200 mg de limaille de fer puis une dispersion de 1 ml de butylméthacrylate (BUMA) dans 10 ml d'eau préparée par traitement ultrasonique. Après un temps de réaction de 10 minutes, la lame est ensuite 25 néttoyée et séchée selon les modalités décrites plus haut. Un test de la goutte a alors été effectué sur la lame de verre ainsi revêtue (Figure 19b) et sur une lame de verre vierge pour contrôle (Figure 19a). Un 30 changement de propriété physique de la lame de verre ainsi revêtue qui devient hydrophobe peut être observé 2910010 92 à l'aide de la variation de l'angle de surface entre la goutte et la surface. Exemple II-15 - Préparation d'un film sur 5 une lame d'or présentant un masque d'encre commerciale à partir d'un sel de diazonium préparé in situ et d'hydroxyméthylmétacrylate (HEMA) ou d'acide acrylique (AA) en présence de limaille de fer Le protocole qui a été employé est 10 identique à celui de l'exemple II-2 pour le HEMA et 5 pour l'AA. Préalablement à son introduction dans le milieu réactionnel, la lame a été revêtue d'un masque : différents motifs ont été réalisés sur la lame d'or à l'aide d'un feutre à encre de couleur noire 15 (Staedtler -lumocolor ) Après réaction, la lame a été lavée avec de l'eau, du DMF et de l'acétone pour éliminer les produits de réaction puis encore lavée plus sévèrement aux ultrasons avec les mêmes solvants. La surface a été 20 ensuite une nouvelle fois rincée à l'acétone puis séchée avant d'être analysée par spectroscopie Infrarouge (IR) (bandes C=0 pour chacun des polymères) et par Microscopie à Force Atomique (AFM). Les différentes cartographies (IR/AFM) 25 obtenues sont illustrées à la figure 20. Sur la figure 20a, on peut constater la présence d'un motif en forme de croix et sur la figure 20b d'un autre motif qui ne sont pas recouverts par le film organique (il s'agit de mesure en transmitance, aussi, les zones en relief 30 correspondent aux zones non greffées). 2910010 93 Exemple II-16 - Préparation d'un film sur une lame d'or présentant un masque de thiol à partir d'un sel de diazonium préparé in situ et d'acide acrylique (AA) en présence de limaille de fer 5 Le protocole qui a été employé est identique à celui de l'exemple II-15. Préalablement à son introduction dans le milieu réactionnel une goutte d'une solution éthanolique de thiol à longue chaîne (en C18) a été déposée sur la lame, la lame a été traitée 10 après évaporation de l'éthanol. Après le traitement la lame a été nettoyée et analysée comme à l'exemple II-15. La cartographie IR/AFM est illustrée aux figures 21a et 21b qui représentent respectivement une 15 vue en trois dimensions (il s'agit de mesure en transmitance, aussi, les zones en relief correspondent aux zones non greffées) et une vue plane de la lame (la zone claire correspondant à la zone non greffée). On peut constater sur ces figures que les zones qui 20 étaient recouvertes par le masque ne présentent pas de film greffé. Exemple II-17 - Préparation d'un film sur une surface d'or présentant un masque micro-imprimé de 25 thiol à partir d'un sel de diazonium préparé in situ et d'hydroxyméthylmétacrylate (HEMA) en présence de limaille de fer Le protocole qui a été employé est identique à celui de l'exemple II-15. Préalablement à 30 son introduction dans le milieu réactionnel la lame est recouverte d'un masque de thiol à l'aide d'un tampon de 2910010 94 PDMS présentant des motifs micrométriques et préalablement imprégnés d'une solution éthanolique de thiol à longue chaine (en C18). La lame a été traitée après évaporation de l'éthanol. 5 Après le traitement la lame a été nettoyée et analysée comme à l'exemple II-15. La cartographie AFM est illustrée à la figure 22a qui montre que la surface greffée correspond à l'inverse des motifs micrométriques triangulaires 10 figurant sur le tampon et à la figure 22b qui montre des motifs micrométriques correspondant à des lignes (il s'agit de mesure en transmitance, aussi, les zones en relief correspondent aux zones non greffées). 15 III û Films fonctionnalisables Exemple III-1 û film comportant du PHEMA et des greffons dérivé de CD sur une lame d'or La per- (3, 6) -anhydro-(3-cyclodextrine 20 (PaCD) (M = 1008 g/mol) a tout d'abord été préparée selon le protocole décrit dans Gadelle, A.; Defaye, J. Angew. Chem., Int. Ed. Engl. 1991, 30, 78. La fonction acide carboxylique de la PaCD (10 mg) a ensuite été activée en formant un ester activé à l'aide de N,N'- 25 diisopropylcarbodiimide (DIC) (6 éq.) dans la DMF (5 ml) sous agitation pendant 6 heures en présence de quantités catalytiques (0,05 éq.) de diméthyle amino pyridine (DMAP). Une lame d'or de surface de 2 cm2 recouverte 30 d'un film, d'environ 10 nm d'épaisseur, comportant du poly(2-hydroxyethyl)methacrylate (PHEMA) et réalisé 2910010 selon les modalités de l'exemple II-3, a été placée dans un tube à essais fermé contenant 6 ml de DMF ainsi que la PaCD activée. Le mélange réactionnel a été laissé sous 5 agitation 72 heures à température ambiante puis la lame est extraite, rincée au DMF et à l'acétone avant d'être séchée. Une analyse XPS et IRRAS confirme que le film comporte un greffon cyclodextrine. 10 La captation du plomb par un film comportant des greffons CD tels que ceux de cet exemple a été démontrée à l'aide d'une balance à quartz (QCM 922 SEIKO ) . Un quartz avec un dépôt d'or (fournie par 15 SEIKO) comportant un film tel que réalisé précédemment a été plongée dans une solution de PbNO3 (10-4 M) durant 130 s, la variation de fréquence de résonnance du quartz met en évidence la complexation. 20 Exemple III-2 - film comportant du PAA et des greffons dérivé de CD, comportant un groupe de liaison, sur une lame d'or La PaCD a été préparée conformément à l'exemple III-1. Un bras propanol a été ajouté à la 25 PaCD pour former un greffon comportant un groupe de liaison (LG). A une solution de PaCD (250 mg) dans du DMF (10 ml) ont été ajoutés du NaH (350 mg ; 28 éq.) et du 3-bromo-1-propanol (0,6 ml ; 28 éq.). Après 24 heures, 30 du méthanol (5 ml) est ajouté au milieu réactionnel, puis la solution est évaporée et le solide obtenu est 2910010 96 solubilisé dans l'eau (0, 5 ml) avant d'être précipité dans l'acétone (300 ml). Après filtration, le solide beige obtenu est filtré sur büchner et séché. Un mélange de PaCDs bras propanol substituées à des degrés 5 divers, de 4 à 14 propanols, est obtenu. Une lame d'or de surface de 2 cm2 avec un film de PAA de 100 nm environ, préparée selon les modalités de l'exemple II-2 à partir d'acide acrylique, a été est placée dans un tube à essai contenant le 10 mélange de PaCDs bras propanol (10 mg) solubilisé dans du DMF (6 ml). Le mélange réactionnel a été laissé sous agitation 72 heures à température ambiante puis la lame est extraite, rincée au DMF et à l'acétone avant d'être 15 séchée. L'analyse XPS a confirmé la présence de la cyclodextrine. En effet le pic du O1, à 534 eV qui apparaît est typique des liaisons esters de la cyclodextrine. De même sur le spectre du CI, le pic 20 centré à 289 eV correspond aux liaisons C-0. Sur le spectre IRRAS apparait une bande intense à 1740 cm-1 typique de la bande de valence C=0 (ester) qui confirme la formation d'un ester. De plus, les bandes apparaissant à 1250 cm-1 typiques des 25 liaisons C-0 (bande de valence) démontrent la présence de la cyclodextrine sur le substrat. La captation du plomb par un film comportant des greffons CD tels que ceux de cet exemple 30 a été démontrée à l'aide d'une balance à quartz (QCM 922 SEIKO ) . Un quartz avec un dépôt d'or (fournie par 2910010 97 SEIKO) comportant un film tel que celui a réalisé précédemment a été plongée dans une solution de PbNO3 (10-4 M) durant 180 s, la variation de fréquence de résonnance du quartz met en évidence la complexation. 5 Exemple III-3 - film comportant du PHEMA et des greffons dérivé de calixarène sur une lame d'or Dans cet exemple a été utilisé le dérivé de calixarène représenté ci-dessous, celui-ci a été 10 réalisé d'après la littérature (Bulletin of the Korean Chemical Society (2001), 22(3), 321-324). 15 Une lame d'or de surface de 2 cm2 recouverte d'un film, d'environ 5 nm d'épaisseur, comportant du poly(2-hydroxyethyl)methacrylate (PHEMA) et réalisé selon les modalités de l'exemple II-3, a été placée dans un tube à essais fermé contenant 10 ml de 20 dichlorométhane ainsi que 10 mg de K2CO3. A cette 2910010 98 solution, 20 mg d'un dérivé de calix[4]arène ont été ajoutés et le milieu réactionnel a été porté au reflux sous agitation durant 72 h. La lame a ensuité été rincée à l'acétone, à l'eau et au dichlorométhane. Sur le spectre IRRAS, représenté en figure 24, apparait une bande à 1600 cm-1 qui est typique de la bande C=C (aromatique) (bande de valence) démontrant la présence du calixarène greffé sur le film. Exemple III-4 - film comportant de la polybenzyle amine et des greffons dérivé de porphyrine sur une lame d'or Une prophyrine dont la fonction acide carboxylique a été activée par formation d'un ester 15 activé a été employée. L'ester activé a été formé par réaction de la tétrakis (acide bezoïque) -4, 4' , 4" , 4"' -(Porphyrine-5,10,15,20-tetrayle) (10 mg ; 1.26 10-5 mol) avec le N,N'-diisopropylcarbodiimide (6 éq.) dans le DMF en présence d'un quantité catalytique de DMAP (0,05 20 éq). Une lame d'or de surface de 2 cm2 comportant un film de polybenzyle amine, d'une épaisseur de 0,6 nm et préparé selon les modalités de l'exemple I-1, a été placée dans un ballon contenant la porphyrine activée. 25 Le milieu réactionnel a été laissé sous agitation 72 h à température ambiante puis la lame a été extraite, rincée au DMF et à l'acétone avant d'être séchée. L'analyse XPS a confirmé la présence de la 30 porphyrine sur le film . En effet, le pic centré à 189,5 eV sur le spectre du C1sr représenté à la figure 5 10 2910010 99 25a, correspond à la liaison C=0 de l'amide qui est formé avec la surface ainsi qu'aux acides de la porphyrine non reliés au film. De même, le spectre Nu, représenté à la figure 25b, est composé de deux pics 5 dont l'un centré sur 399,5 eV, est typique des azotes inclus dans un cycle aromatique et correspond à celui des azotes de la porphyrine. IV - Films comportant des nano-objets 10 Exemple IV-1 - Incorporation denanoparticules de platine dans un film comportant de l'acide polyacrylique greffé sur Au Un film organique copolymérique dérivé 15 d'acide acryclique (AA) et d'un sel de diazonium préparé in situ, greffé sur une lame d'or et comportant des nanoparticules de platine a été préparé. 1-1. Synthèse du stabilisant : HEA-16-Cl Dans un ballon de 50 ml équipé d'un 20 réfrigérant, 29,2 mmol de N-N-diméthyl éthanolamine, 35 mmol (1,2 eq) de chlorure d' héxadécyle ont été dissous dans 15 ml d'éthanol absolu. Le mélange a ensuite été porté au reflux pendant 24 h. L'éthanol a alors été évaporé et le mélange réactionnel refroidi à 25 température ambiante. Le solide blanc qui s'est formé a été recristallisé dans un mélange acétone/éthanol pour donner le chlorure de N,N-diméthyl-N-hexadecyl-N-(2-hydroxyéthyl) ammonium noté HEA-16-Cl. 1-2. Préparation de la suspension 30 colloïdale de platine (0) : Pt-HEA-16-Cl 2910010 La suspension colloïdale a été préparée à 20 C. A 300 mg de HEA-16-Cl dissout dans 5 ml d'eau ultrapure ont été ajoutés 3,6 mg de borohydrure de sodium (NaBH4). Cette solution a ensuite ajoutée 5 rapidement sous vive agitation à 5 ml d'eau ultra pure contenant 12 mg de tétrachlorure de platine (PtC14). La réduction du Pt(IV) en Pt(0) se caractérise par un changement de coloration du jaune pâle vers le noir/marron. La suspension a été laissée une heure sous 10 agitation mécanique avant utilisation. Cette suspension est stable durant plusieurs semaines. 1-3. Greffage d'un film comportant de l'acide polyacrylique sur Au Dans un bécher de 50 ml ont été ajoutés, 15 dans l'ordre, 2 ml de 1-4 diaminophényl (0,1 M), 2 ml de nitrite de sodium (NaNO2r 0,1 M) et 1 ml d'acide acrylique (AA). 50 mg de poudre de fer ont ensuite été ajoutés à la solution et une lame d'or de 5 cm2 a été introduite dans le milieu. Après 45 minutes, la lame a 20 été extraite du milieu réactionnel puis rincée (Eau/éthanol/acétone) et séchée. Une analyse XPS a confirmé la présence du film de PAA. 1-4. Incorporation des nanoparticules de Pt 25 dans le film comportant du PAA Dans un premier temps, la lame d'or recouverte du film organique a été plongée dans une solution de soude 0,5 M pendant 5 minutes puis séchée sans rinçage supplémentaire. Cette étape a permi de 30 transformer les groupements acides carboxyliques, précurseur de groupe d'affinité, du PAA en groupements 2910010 101 carboxylates, qui présentent une affinité pour les particules. 1 ml de suspension colloïdale de Pt(0) a ensuite été déposé sur la lame d'or revêtue du film. Après 15 minutes, la lame a été rincée 5 (Eau/Éthanol/acétone) avant d'être séchée puis analysée par XPS. L'analyse XPS a démontré la présence de Platine (0) en quantité significative à l'issu du traitement, ainsi que cela apparait sur la figure 27, 10 qui correspond à un spectre XPS du film après l'intégration des particules, comparativement à la figure 26, qui correspond au film avant l'incorporation des particules. 15 Exemple IV-2 -Incorporation de nanoparticules d'or dans un film comportant de l'acide polyacrylique greffé sur de l'acier (AISI 316L) Un film organique copolymérique dérivé 20 d'acide acryclique (AA) et d'un sel de diazonium préparé in situ, greffé sur une lame d'acier (AISI 316L) et comportant des nanoparticules d'or a été préparé. 2-1. Synthèse du stabilisant : HEA-16-Cl 25 Le stabilisant a été préparé conformément à l'exemple I-1. 2-2. Préparation de la suspension colloïdale d'or (0) : Au-HEA-16-Cl La suspension colloïdale a été préparée à 30 20 C. A 300 mg de HEA-16-Cl dissout dans 5 ml d'eau ultrapure ont été ajoutés 3,6 mg de borohydrure de sodium (NaBH4). Cette solution a ensuite été ajoutée 2910010 102 rapidement sous vive agitation à 5 ml d'eau ultra pure contenant 12 mg de sel d'or (AuHC14). La réduction du Au(IV) en Au(0) se caractérise par un changement de coloration du jaune pâle vers le rouge brique. La 5 suspension a été laissée une heure sous agitation mécanique avant utilisation. Cette suspension est stable durant plusieurs semaines. 2-3. Greffage d'un film comportant de l'acide polyacrylique sur de l'acier (AISI 316L) 10 Dans un bécher de 50 ml ont été ajoutés, dans l'ordre, 2 ml de 1-4 diaminophényl (0,1 M), 2 ml de nitrite de sodium (NaNO2r 0,1 M) et 1ml d'acide acrylique (AA). 50 mg de poudre de fer ont ensuite été ajoutés à la solution et une lame d'acier (AISI 316L) 15 de 5 cm2 a été introduite dans le milieu. Après 45 min, la lame a été extraite du milieu réactionnel et rincée (Eau/éthanol/acétone) avant d'être séchée. L'analyse par XPS a confirmé la présence du film. 20 2-4. Incorporation des nanoparticules de Au dans le film comportant du PAA Dans un premier temps, la lame d'acier (AISI 316L) recouverte du film organique a été plongée dans une solution de soude 0,5 M pendant 5 minutes puis 25 séchée sans rinçage supplémentaire. Cette étape a permi de transformer les groupements acides carboxyliques, précurseur de groupe d'affinité, du PAA en groupements carboxylates, qui présentent une affinité pour les particules. 1 ml de suspension colloïdale de Au(0) a 30 ensuite été déposé sur la lame d'acier (AISI 316L) revetue du film. Après 15 minutes, la lame a été rincée 2910010 103 (Eau/Éthanol/acétone) avant d'être séchée puis analysée par XPS. L'analyse XPS a démontré la présence d'or(0) en quantité significative car l'acier (AISI 5 316L) n'est plus visible. Exemple IV-3 -Incorporation de nanoparticules de platine dans un film comportant de l'acide polyacrylique greffé sur des nanotubes de 10 carbone Un film organique copolymérique dérivé d'acide acryclique (AA) et d'un sel de diazonium préparé in situ, greffé sur un tapis de nanotubes de carbone et comportant des nanoparticules de platine a 15 été préparé. 3-1. Synthèse du stabilisant : HEA-16-Cl Le stabilisant a été préparé selon le protocole décrit dans l'exemple IV-1. 3-2. Préparation de la suspension 20 colloïdale de platine (0) : Pt-HEA-16-Cl La suspension a été réalisée conformément à ce qui est décrit dans l'exemple IV-1. 3-3. Greffage d'un film comportant de l'acide polyacrylique sur le tapis de nanotubes 25 A une solution de sel de diazonium préparée comme indiqué à l'exemple II-2, ont été ajoutés 200 mg de limaille de fer et 1 ml d'Acide Acrylique. A cette solution, ont ensuite été ajoutés 100 mg de nanotubes de carbone sous forme de tapis. Le tapis, après 30 réaction, a été nettoyé selon le protocole décrit à l'exemple IV-2 avant d'être séché. 2910010 104 3-4. Incorporation des nanoparticules de Pt dans le film comportant du PAA Dans un premier temps, le tapis de nanotubes recouvert du film organique a été plongé dans 5 une solution de soude 0,5 M pendant 5 minutes puis séché sans rinçage supplémentaire. Cette étape a permi de transformer les groupements acides carboxyliques, précurseur de groupe d'affinité, du PAA en groupements carboxylates, qui présentent une affinité pour les 10 particules. 1 ml de suspension colloïdale de Pt(0) a ensuite été déposé sur le tapis de nanotubes revêtus du film. Après 15 minutes, le tapis de nanotubes a été rincé (Eau/Éthanol/acétone) avant d'être séché puis analysé par XPS. L'analyse XPS a démontré la présence de Platine (0) comme cela est indiqué sur le spectre présenté à la figure 28. Exemple IV-4 -Incorporation de nanoparticules de platine dans un film de poly benzyle amine greffé sur Au Un film organique dérivé d'un diazonium préparé in situ, greffé sur une lame 25 comportant des nanoparticules de platine a été préparé. 4-1. Synthèse du stabilisant : HEA-16-Cl Le stabilisant a été préparé comme indiqué à l'exemple IV-1. 4-2. Préparation de la suspension 30 colloïdale de platine (0) : Pt-HEA-16-Cl Le mode opératoire est identique à celui de l'exemple IV-1. 15 20 sel de d'or et 2910010 4-3. Greffage d'un film de poly benzyle amine sur Au Dans un bécher de 50 ml ont été ajoutés, dans l'ordre, 2 ml de p-amino-benzyle amine (0,1 M), 2 5 ml de nitrite de sodium (NaNO2r 0,1 M) puis, 50 mg de poudre de fer ont ensuite été ajoutés à la solution et une lame d'or de 5 cm2 a été introduite dans le milieu. Après 45 minutes la lame a été extraite du milieu reactionnel puis rincée (Eau/éthanol/acétone) et 10 séchée. L'analyse pas XPS a confirmé la présence du film organique de poly benzyle amine. 4-4. Incorporation des nanoparticules de Pt dans le film de poly benzyle amine 15 Dans un premier temps, la lame d'or recouverte du film organique a été plongée dans une solution de soude 0,5 M pendant 5 minutes puis séchée sans rinçage supplémentaire. Cette étape a permis de transformer les groupements ammonium, précurseurs de 20 groupe d'affinité, en groupements amine qui présentent une affinité pour les particules. 1 ml de suspension colloïdale de Pt(0) a ensuite été déposé sur la lame d'or revêtue du film. Après 15 minutes, la lame a été rincée (Eau/Éthanol/acétone) avant d'être séchée puis 25 analysée par XPS. L'analyse XPS a démontré la présence de Platine (0) en quantité significative. Exemple IV-5 - Incorporation de 30 nanoparticules de silice dans un film comportant de l'acide polyacrylique greffé sur Au 2910010 106 Un film organique copolymérique dérivé d'acide acryclique (AA) et d'un sel de diazonium préparé in situ, greffé sur une lame d'or et comportant des nanoparticules de silice a été préparé. 5 Des particules de silice commerciales (fournies par DEGUSA ) de petite taille (environ 12 nm de diamètre) non poreuses et finement divisées ont été employées. Chaque particule est sensiblement sphérique 10 et présente une surface spécifique d'environ 200 m2.g-1 et contient environ 1 mmol.g-1 de groupements silanols. La solution colloïdale de particule de silice a été obtenue par mélange de 10 mg de silice dans 10 ml d'eau distillée. 15 5-1. Greffage d'un film comportant de l'acide polyacrylique sur de l'Au Le greffage a été réalisé comme indiqué à l'exemple IV-1. 5-2. Incorporation des particules de silice 20 dans le film comportant du PAA L'incorporation des particules a été réalisée selon le protocole de l'exemple IV-1. L'analyse infrarouge a confirmé la présence des particules dans le film. 25 Exemple IV-6 - Incorporation de nanoparticules de platine dans un film comportant de l'acide polyacrylique greffé sur verre et plastique Des film organiques copolymériques dérivés 30 d'acide acryclique (AA) et d'un sel de diazonium préparé in situ, greffés sur une lame de plastique 2910010 107 (polyéthylène) et de verre et comportant des nanoparticules de platine ont été préparés. La préparation des films organiques et l'incorporation des particules ont été réalisées selon 5 les protocoles présentés à l'exemple IV-1. L'analyse XPS a montré l'incorporation des particules dans chacun des films. Exemple IV-7 û Coalescence des 10 nanoparticules présentes dans les films La surface des supports de verre et d'or des exemples précédents, recouvert de film organique comportant des nanoparticules d'Au ou de Pt ont été traitées durant 5 min avec un pistolet à chaleur à 15 environ 500 C. Une modification de l'apparence de la surface a été observée durant le traitement et l'aspect irisé initial disparait au profit d'une uniformisation due à la coalescence des particules. 8 REVENDICATIONS 1) Procédé de préparation d'un film organique à la surface d'un support solide, caractérisé en ce qu'il comprend une étape de mise en contact de ladite surface avec une solution liquide comprenant : au moins un solvant protique, au moins un primaire d'adhésion, dans des conditions non-électrochimiques et permettant 10 la formation d'entités radicalaires à partir du primaire d'adhésion. 2) Procédé de préparation selon la revendication 1, caractérisé en ce que ledit solvant 15 protique est choisi dans le groupe constitué par l'eau, l'eau désionisée, l'eau distillée, acidifiées ou non, l'acide acétique, les solvants hydroxylés, les glycols liquides de faible poids moléculaire, et leurs mélanges. 20 3) Procédé de préparation selon l'une quelconque des revendications 1 ou 2, caractérisé en ce que ledit primaire d'adhésion est un sel d'aryle clivable choisi dans le groupe constitué par les sels 25 d'aryle diazonium, les sels d'aryle d'ammonium, les sels d'aryle phosphonium et les sels d'aryle sulfonium. 4) Procédé de préparation selon l'une quelconque des revendications 1 ou 2, caractérisé en ce 30 que ledit primaire d'adhésion est un sel d'aryle clivable de formule (I) suivante : R-N2+, A (1) 2910010 109 dans laquelle : - A représente un anion monovalent et - R représente un groupe aryle. 5 5) Procédé de préparation selon l'une quelconque des revendications 3 ou 4, caractérisé en ce que ledit groupe aryle est choisi parmi les structures carbonées aromatiques ou hétéroaromatiques, éventuellement mono- ou polysubstituées, constituées d'un ou plusieurs cycles aromatiques ou hétéroaromatiques comportant chacun de 3 à 8 atomes, le ou les hétéroatomes pouvant être N, 0, P ou S, le ou les substituants contenant éventuellement un ou plusieurs hétéroatomes ou des groupes alkyles en Cl à C6. 6) Procédé de préparation selon l'une quelconque des revendications 4 ou 5, caractérisé en ce que A est choisi parmi les anions inorganiques, les halogénoborates et les anions organiques. 7) Procédé de préparation selon l'une quelconque des revendications 4 à 6, caractérisé en ce que le composé de formule (I) est choisi dans le groupe constitué par le tétrafluoroborate de phényldiazonium, le tétrafluoroborate de 4-nitrophényldiazonium, le tétrafluoroborate de 4-bromophényldiazonium, le chlorure de 4-aminophényldiazonium, le chlorure de 2-méthyl-4-chlorophényldiazonium, le tétrafluoroborate de 4-benzoylbenzènediazonium, le tétrafluoroborate de 4-cyanophényldiazonium, le tétrafluoroborate du 2910010 110 4-carboxyphényldiazonium, le tétrafluoroborate de 4-acétamidophényldiazonium, le tétrafluoroborate de l'acide 4-phénylacétique diazonium, le sulfate de 2-méthyl-4-[(2-méthylphényl)diazényl]benzènediazonium, 5 le chlorure de 9,10-dioxo-9,10-dihydro-1- anthracènediazonium, le tétrafluoroborate de 4-nitronaphtalènediazonium et le tétrafluoroborate de naphtalènediazonium. 10 8) Procédé de préparation selon l'une quelconque des revendications précédentes, caractérisé en ce que la concentration en primaire d'adhésion au sein de ladite solution liquide est comprise entre 10-6 et 5 M environ. 15 9) Procédé de préparation selon l'une quelconque des revendications précédentes, caractérisé en ce que ledit primaire d'adhésion est soit introduit en l'état dans ladite solution liquide, soit préparé in 20 situ dans cette dernière. 10) Procédé de préparation selon l'une quelconque des revendications précédentes, caractérisé en ce que ladite solution liquide contient en outre au 25 moins un tensioactif. 11) Procédé de préparation selon l'une quelconque des revendications précédentes, caractérisé en ce que les conditions non-électrochimiques 30 permettant la formation d'entités radicalaires sont choisies dans le groupe constitué par les conditions 2910010 111 thermiques, cinétiques, chimiques, photochimiques, radiochimiques et leur combinaison auxquelles le primaire d'adhésion est soumis. 5 12) Procédé de préparation selon l'une quelconque des revendications précédentes, caractérisé en ce que les conditions non-électrochimiques permettant la formation d'entités radicalaires sont des conditions chimiques. 10 13) Procédé de préparation selon l'une quelconque des revendications précédentes, caractérisé en ce que ladite solution liquide comprend en outre un ou plusieurs amorceur(s) chimique(s). 15 14) Procédé de préparation selon l'une quelconque des revendications précédentes, caractérisé en ce que la surface dudit support solide présente au moins un atome pouvant être impliqué dans une réaction 20 radicalaire. 15) Procédé de préparation selon l'une quelconque des revendications précédentes, caractérisé en ce que ledit support solide et/ou la surface dudit 25 support solide sont dans un matériau choisi dans le groupe constitué par les métaux, le bois, le papier, le coton, le feutre, le silicium, les nanotubes en carbone, les polymères fluorés et le diamant. 30 16) Procédé de préparation selon l'une quelconque des revendications précédentes, caractérisé 2910010 112 en ce que ledit support solide est soit conducteur soit non-conducteur de l'électricité. 17) Procédé de préparation selon l'une 5 quelconque des revendications précédentes, caractérisé en ce que la surface du support solide mise au contact de ladite solution liquide comporte au moins une zone recouverte d'un masque. 10 18) Procédé de préparation selon la revendication 17, caractérisé en ce que le masque n'est pas soluble dans le solvant protique de ladite solution liquide. 15 19) Procédé de préparation selon l'une quelconque des revendications 17 ou 18, caractérisé en ce que le masque est éliminable par lavage chimique. 20) Procédé de préparation selon l'une 20 quelconque des revendications 17 à 19, caractérisé en ce que le masque est composé d'alkylthiols. 21) Procédé de préparation selon l'une quelconque des revendications précédentes, caractérisé 25 en ce que ladite solution liquide comprend en outre au moins un monomère différent du primaire d'adhésion et polymérisable par voie radicalaire, 22) Procédé de préparation selon la 30 revendication 21, caractérisé en ce que ledit monomère 2910010 113 polymérisable par voie radicalaire est une molécule comportant au moins une liaison de type éthylénique. 23) Procédé de préparation selon l'une 5 quelconque des revendications 21 ou 22, caractérisé en ce que ledit monomère polymérisable par voie radicalaire est une molécule de formule (II) suivante : R~ R3 R2 R4 dans laquelle les groupes R1 à R4, identiques ou 10 différents, représentent un atome monovalent non métallique, un atome d'hydrogène, un groupe chimique saturé ou insaturé, un groupe -COOR5 dans lequel R5 représente un atome d'hydrogène ou un groupe alkyle en C1-C12, un nitrile, un carbonyle, une amine ou un amide. 15 24) Procédé de préparation selon l'une quelconque des revendications 21 à 23, caractérisé en ce que ledit monomère polymérisable par voie radicalaire est choisi dans le groupe constitué par 20 l'acétate de vinyle, l'acrylonitrile, le méthacrylate de méthyle, le le méthacrylate de butyle, le propyle, le méthacrylate le 25 méthacrylate de glycidyle et leurs dérivés ; les acrylamides et notamment les méthacrylamides d'aminoéthyle, propyle, butyle, pentyle et hexyle, les cyanoacrylates, les di-acrylates et di-méthacrylates, les tri-acrylates et tri-méthacrylates, les tétra- méthacrylonitrile, le méthacrylate d'éthyle, méthacrylate de d'hydroxyéthyle, le méthacrylate d'hydroxypropyle, 2910010 114 acrylates et tétra-méthacrylates (tels que le pentaérythritol tetraméthacrylate), le styrène et ses dérivés, le parachloro-styrène, le pentafluoro-styrène, la N-vinyl pyrrolidone, la 4-vinyl pyridine, la 2-vinyl 5 pyridine, les halogénures de vinyle, d'acryloyle ou de méthacryloyle, le divinylbenzène (DVB), et plus généralement les agents réticulants vinyliques ou à base d'acrylate, de méthacrylate, et de leurs dérivés. 10 25) Procédé de préparation selon l'une quelconque des revendications 21 à 24, caractérisé en ce que la quantité dudit monomère polymérisable par voie radicalaire représente de 18 à 40 fois la solubilité dudit monomère à température ambiante ou à 15 la température de réaction. 26) Procédé de préparation selon l'une quelconque des revendications 21 à 25, caractérisé en ce que ledit procédé comprend une étape préalable 20 durant laquelle ledit monomère polymérisable est dispersé ou émulsionné en présence d'au moins un tensioactif ou par action des ultrasons, avant son mélange à la solution liquide comprenant au moins un solvant protique et au moins un primaire d'adhésion. 25 27) Procédé de préparation selon l'une quelconque des revendications 21 à 26, caractérisé en ce que ledit procédé comprend les étapes suivantes consistant à : 30 a) ajouter ledit au moins un monomère à une solution contenant ledit au moins un primaire 2910010 115 d'adhésion différent dudit monomère en présence dudit au moins un solvant protique et éventuellement dudit au moins un amorceur chimique, b) placer la solution obtenue à l'étape (a) 5 dans lesdites conditions non-électrochimiques permettant la formation d'entités radicalaires à partir dudit primaire d'adhésion et éventuellement à partir dudit amorceur chimique, c) mettre en contact la surface du support 10 solide avec la solution de l'étape (b). 28) Procédé de préparation selon l'une quelconque des revendications 21 à 26, caractérisé en ce que ledit procédé comprend les étapes suivantes 15 consistant à : a') mettre en contact la surface du support solide avec une solution contenant ledit au moins un primaire d'adhésion en présence dudit au moins un solvant protique et, éventuellement dudit au moins un 20 amorceur chimique et dudit au moins un monomère, b') placer la surface du support solide en contact avec la solution de l'étape (a') dans des conditions non-électrochimiques permettant la formation d'entités radicalaires à partir dudit primaire 25 d'adhésion et éventuellement à partir dudit amorceur chimique, c') éventuellement ajouter ledit au moins un monomère à la solution obtenue à l'étape (b'). 30 29) Procédé de préparation selon l'une quelconque des revendications précédentes, caractérisé 2910010 116 en ce que ledit procédé présente une étape supplémentaire, préalablement au greffage, de nettoyage de la surface sur laquelle on souhaite former le film organique. 30) Procédé de préparation selon l'une quelconque des revendications précédente, caractérisé en ce que le procédé présente une étape supplémentaire de fonctionnalisation dudit film organique. 10 31) Procédé selon la revendication 30, caractérisé en ce que la fonctionnalisation est réalisée par la mise en contact dudit film organique avec une solution de fonctionnalisation comportant au 15 moins un greffon. 32) Procédé selon la revendication 31, caractérisée en ce que ledit greffon présente une structure chelatante. 33) Procédé selon la revendication 31, caractérisée en ce que ledit greffon est un dérivé d'une biomolécule. 25 34) Procédé de préparation d'un film organique comportant des nano-objets (NBs) à partir d'un support solide recouvert d'un film organique obtenu par le procédé selon l'une quelconque des revendications 1 à 33, caractérisé en ce que la surface 30 du support est mise en contact avec une suspension d'au moins un nano-objet (NB) dans un solvant de suspension 5 20 2910010 117 et en ce que le film et le nano-objet présentent une affinité physico-chimique. 35) Procédé selon la revendication 34, 5 caractérisé en ce que lesdits nano-objets (NBs) sont des nanoparticules (NPs) ou des nanocristaux (NCs). 36) Procédé selon l'une quelconque des revendications 34 ou 35, caractérisé en ce que lesdits 10 NBs sont des NCs ou des NPs de métaux ou d'alliages métalliques. 37) Procédé selon les revendications 34 à 36, caractérisé en ce que lesdits NBs sont susceptibles 15 d'entrer en coalescence sous l'action d'un agent de coalescence et en ce qu'au moins une zone de la surface du support, recouverte du film comportant les NBs, est exposée à un agent de coalescence. 20 38) Procédé selon la revendication 37, caractérisé en ce que ledit agent de coalescence est une modification de la température ou une irradiation. 39) Support solide non-conducteur de 25 l'électricité sur lequel est greffé un film organique dont la première unité liée de façon covalente audit support non-conducteur de l'électricité est un dérivé d'un primaire d'adhésion tel que défini dans l'une quelconque des revendications 3 à 9. 30 2910010 118 40) Support solide non-conducteur de l'électricité sur lequel est greffé un film organique selon la revendication 39, caractérisé en ce que le film organique comporte des NBs. 5 41) Support solide non-conducteur de l'électricité selon la revendication 39 ou 40, caractérisé en ce que ledit film organique se présente sous la forme d'un film essentiellement polymère 10 séquencé ou d'un film essentiellement copolymère statistique. 42) Kit de préparation d'un film organique essentiellement polymère à la surface d'un support 15 solide comprenant : - dans un premier compartiment, une solution contenant au moins un primaire d'adhésion tel que défini dans l'une quelconque des revendications 3 à 9, 20 éventuellement, dans un deuxième compartiment, une solution contenant au moins un monomère polymérisable par voie radicalaire différent du primaire d'adhésion tel que défini dans l'une quelconque des revendications 21 à 24, 25 et, éventuellement, dans un troisième compartiment, une solution contenant au moins un amorceur chimique de polymérisation. 43) Kit de préparation selon la 30 revendication 42, caractérisé en ce que la solution du premier compartiment contenant un primaire d'adhésion 2910010 119 est remplacée par une solution contenant au moins un précurseur d'un primaire d'adhésion, le kit pouvant éventuellement comprendre au moins un autre compartiment dans lequel se trouve au moins un élément 5 nécessaire pour élaborer le primaire d'adhésion à partir dudit précurseur.